(57)【特許請求の範囲】
【請求項１】
［Ａ］酸解離性基を含む構造単位（Ｉ）を有する重合体、及び
下記式（１）で表される化合物（Ｉ）
を含有するフォトレジスト組成物。
【化１】
0006052283.tif 000040
（式（１）中、Ｒ１及びＲ２は、それぞれ独立して、水素原子又は炭素数１〜２０の１価の炭化水素基である。Ｒ３及びＲは、それぞれ独立して、水素原子又は炭素数１〜２０の１価の有機基である。これらのＲ１、Ｒ２、Ｒ３及びＲのうちのいずれか２つが互いに結合して環構造を形成してもよい。Ｘは、単結合、酸素原子又は−ＮＲａ−である。このＲａは、水素原子、ヒドロキシ基又は炭素数１〜２０の１価の有機基であり、上記Ｒと互いに結合して環構造を形成してもよい。Ａ−は、−ＳＯ３−又は−ＣＯ２−である。Ｍ＋は、１価のオニウムカチオンである。但し、Ａ−が−ＣＯ２−の場合、Ｒ１、Ｒ２、Ｒ３及びＲは、同時に水素原子である場合はない。）
【請求項２】
上記式（１）が、下記式（１−１−１）〜下記式（１−１−５）からなる群より選択される少なくとも１種で表される請求項１に記載のフォトレジスト組成物。
【化２】
0006052283.tif 000041
（式（１−１−１）〜（１−１−５）中、Ｍ＋、Ａ−、Ｒ１、Ｒ２、Ｒ３及びＲは、上記式（１）と同義である。Ｒｐ１、Ｒｐ２及びＲｐ３は、それぞれ独立して、２価の有機基である。Ｒｐ４は、２価の炭化水素基である。）
【請求項３】
［Ａ］酸解離性基を含む構造単位（Ｉ）を有する重合体、並びに
下記式（１−２−１）、（１−２−２）及び（１−２−４）からなる群より選択される少なくとも１種で表される化合物（Ｉ）
を含有するフォトレジスト組成物。
【化３】
0006052283.tif 000042
（式（１−２−１）、（１−２−２）及び（１−２−４）中、Ｒ１、Ｒ２、Ｒ３及びＲは、それぞれ独立して、水素原子又は炭素数１〜２０の１価の有機基である。これらのＲ１、Ｒ２、Ｒ３及びＲのうちのいずれか２つが互いに結合して環構造を形成してもよい。Ｒａは、水素原子、ヒドロキシ基又は炭素数１〜２０の１価の有機基であり、上記式（１−２−１）中、Ｒと互いに結合して環構造を形成してもよい。Ａ−は、−ＳＯ３−又は−ＣＯ２−である。Ｍ＋は、１価のオニウムカチオンである。Ｒｐ１及びＲｐ２は、それぞれ独立して、２価の有機基である。）
【請求項４】
［Ａ］酸解離性基を含む構造単位（Ｉ）を有する重合体、及び
下記式（２）で表される化合物（Ｉ）
を含有するフォトレジスト組成物。
【化４】
0006052283.tif 000043
（式（２）中、Ｒａは、水素原子、ヒドロキシ基又は炭素数１〜２０の１価の有機基である。Ａ−は、−ＳＯ３−又は−ＣＯ２−である。Ｍ＋は、１価のオニウムカチオンである。ｎは、０〜５の整数である。）
【請求項５】
［Ｂ］酸拡散制御剤を含有し、
［Ｂ］酸拡散制御剤が化合物（Ｉ）を含む請求項１から請求項４のいずれか１項に記載のフォトレジスト組成物。
【請求項６】
上記構造単位（Ｉ）における酸解離性基が極性を有するか、又は［Ａ］重合体が、下記式（３）で表される構造単位（ＩＩ）をさらに有する請求項５に記載のフォトレジスト組成物。
【化５】
0006052283.tif 000044
（式（３）中、Ｒ４は、水素原子、フッ素原子、メチル基又はトリフルオロメチル基である。Ｌは、単結合、−ＣＯ−Ｏ−又は−ＣＯ−ＮＨ−である。Ｒ５は、非酸解離性基であって極性を有する基である。）
【請求項７】
［Ｃ］酸発生剤をさらに含有し、
［Ｃ］酸発生剤が化合物（Ｉ）とは異なる請求項５又は請求項６に記載のフォトレジスト組成物。
【請求項８】
［Ｄ］酸発生剤を含有し、
［Ｄ］酸発生剤が化合物（Ｉ）を含む請求項１から請求項４のいずれか１項に記載のフォトレジスト組成物。
【請求項９】
［Ｅ］酸拡散制御剤をさらに含有し、
［Ｅ］酸拡散制御剤が化合物（Ｉ）とは異なる請求項８に記載のフォトレジスト組成物。
【発明の詳細な説明】
【技術分野】
【０００１】
本発明は、フォトレジスト組成物、化合物及びその製造方法に関する。
【背景技術】
【０００２】
集積回路素子の製造に代表される微細加工の分野においては、従来、酸解離性基を有する重合体を含有するフォトレジスト組成物により基板上にレジスト膜を形成し、マスクパターンを介してそのレジスト膜にエキシマレーザー光等の短波長の放射線を照射して露光させ、露光部をアルカリ現像液で除去することにより微細なレジストパターンを形成することが行われている。この際、フォトレジスト組成物中に放射線照射により酸を発生する酸発生剤を含有させ、その酸の作用により感度を高めた「化学増幅型レジスト」が利用されている（特開昭５９−４５４３９号公報参照）。【０００３】
このような化学増幅型レジストに用いられるフォトレジスト組成物としては、より微細なレジストパターンを形成できるように、上記酸発生剤と共に酸拡散制御剤を含有するものが開示されている（特開２００７−１０６７１７号公報参照）。このフォトレジスト組成物によれば、酸発生剤から発生した酸の拡散を酸拡散制御剤により抑えることで、露光部と未露光部とのコントラストを向上できるとされている。【０００４】
しかしながら、上述の開示された酸発生剤及び酸拡散制御剤を用いる場合であっても、これら酸発生剤や酸拡散制御剤自身の拡散などに起因し、形成されるレジストパターンのＬＷＲ（Ｌｉｎｅ  ｗｉｄｔｈ  ｒｏｕｇｈｎｅｓｓ）性能、解像性及び断面形状等の特性は、未だ不十分である。
【先行技術文献】
【特許文献】
【０００５】
【特許文献１】特開昭５９−４５４３９号公報
【特許文献２】特開２００７−１０６７１７号公報
【発明の概要】
【発明が解決しようとする課題】
【０００６】
本発明は、以上のような事情に基づいてなされたものであり、その目的は、ＬＷＲ性能、解像性及び断面形状等の特性を向上可能なフォトレジスト組成物、このフォトレジスト組成物の原料として好適な化合物、及びその製造方法を提供することである。
【課題を解決するための手段】
【０００７】
上記課題を解決するためになされた発明は、
［Ａ］酸解離性基を含む構造単位（Ｉ）を有する重合体（以下、「［Ａ］重合体」ともいう）、及び  下記式（１）で表される化合物（Ｉ）を含有するフォトレジスト組成物である。
【化１】
0006052283.tif 000002
（式（１）中、Ｒ１、Ｒ２、Ｒ３及びＲは、それぞれ独立して、水素原子又は炭素数１〜２０の１価の有機基である。これらのＲ１、Ｒ２、Ｒ３及びＲのうちのいずれか２つが互いに結合して環構造を形成してもよい。Ｘは、単結合、酸素原子又は−ＮＲａ−である。このＲａは、水素原子、ヒドロキシ基又は炭素数１〜２０の１価の有機基であり、上記Ｒと互いに結合して環構造を形成してもよい。Ａ−は、−ＳＯ３−又は−ＣＯ２−である。Ｍ＋は、１価のオニウムカチオンである。但し、Ａ−が−ＣＯ２−の場合、Ｒ１、Ｒ２、Ｒ３及びＲは、同時に水素原子である場合はない。）【０００８】
当該フォトレジスト組成物が上記化合物（Ｉ）を含有することで、この化合物（Ｉ）が酸拡散制御剤や酸発生剤（以下、「酸拡散制御剤等」ともいう）として作用し、形成されるレジスト膜中での酸拡散制御剤等の拡散を抑えることができ、露光部と未露光部とのコントラストを高めてＬＷＲ性能等の特性に優れたレジストパターンを形成することができる。【０００９】
上記式（１）は、下記式（１−１−１）〜下記式（１−１−５）からなる群より選択される少なくとも１種で表されることが好ましい。
【化２】
0006052283.tif 000003
（式（１−１−１）〜（１−１−５）中、Ｍ＋、Ａ−、Ｒ１、Ｒ２、Ｒ３及びＲは、上記式（１）と同義である。Ｒｐ１、Ｒｐ２、Ｒｐ３及びＲｐ４は、それぞれ独立して、２価の有機基である。）【００１０】
上記式（１）が上記特定の式で表されることで、当該フォトレジスト組成物は、形成されるレジスト膜中での酸拡散制御剤等の拡散をより抑えることができ、露光部と未露光部とのコントラストを高めてＬＷＲ性能等の特性により優れたレジストパターンを形成することができる。【００１１】
上記式（１）は、下記式（１−２−１）〜下記式（１−２−４）からなる群より選択される少なくとも１種で表されることも好ましい。
【化３】
0006052283.tif 000004
（式（１−２−１）〜（１−２−４）中、Ｍ＋、Ａ−、Ｒ１、Ｒ２、Ｒ３、Ｒ及びＲａは、上記式（１）と同義である。Ｒｐ１及びＲｐ２は、それぞれ独立して、２価の有機基である。）【００１２】
上記式（１）が上記特定の式で表されることで、当該フォトレジスト組成物は、形成されるレジスト膜中での酸拡散制御剤等の拡散をより抑えることができ、露光部と未露光部とのコントラストを高めてＬＷＲ性能等の特性により優れたレジストパターンを形成することができる。【００１３】
上記式（１）は、下記式（２）で表されることも好ましい。
【化４】
0006052283.tif 000005
（式（２）中、Ａ−、Ｍ＋及びＲａは、上記式（１）と同義である。ｎは、０〜５の整数である。）【００１４】
上記式（１）が上記式（２）で表されることで、当該フォトレジスト組成物は、形成されるレジスト膜中での酸拡散制御剤等の拡散をより抑えることができ、露光部と未露光部とのコントラストを高めてＬＷＲ性能等の特性により優れたレジストパターンを形成することができる。【００１５】
当該フォトレジスト組成物は［Ｂ］酸拡散制御剤を含有し、［Ｂ］酸拡散制御剤が化合物（Ｉ）を含むことが好ましい（［Ｂ］酸拡散制御剤を含有する当該フォトレジスト組成物を、以下、「フォトレジスト組成物（Ｉ）」ともいう）。【００１６】
当該フォトレジスト組成物が［Ｂ］酸拡散制御剤を含有することで、［Ｂ］酸拡散制御剤自身の拡散を抑えることができ、その結果、露光部と未露光部とのコントラストを高めてＬＷＲ性能等の特性に優れたレジストパターンを形成することができる。【００１７】
上記構造単位（Ｉ）における酸解離性基が極性を有するか、又は［Ａ］重合体が、下記式（３）で表される構造単位（ＩＩ）をさらに有することが好ましい。
【化５】
0006052283.tif 000006
（式（３）中、Ｒ４は、水素原子、フッ素原子、メチル基又はトリフルオロメチル基である。Ｌは、単結合、−ＣＯ−Ｏ−又は−ＣＯ−ＮＨ−である。Ｒ５は、非酸解離性基であって極性を有する基である。）【００１８】
上記構造単位（Ｉ）における酸解離性基が極性を有するか、又は［Ａ］重合体が上記特定の構造単位をさらに有することで、均一なレジスト膜を形成することができる。【００１９】
当該フォトレジスト組成物は［Ｃ］酸発生剤をさらに含有し、［Ｃ］酸発生剤が化合物（Ｉ）とは異なることが好ましい。当該フォトレジスト組成物が上記特定の酸発生剤をさらに含有することで感度を高めることができ、その結果、形成されるレジストパターンのコントラストを向上させることができる。【００２０】
当該フォトレジスト組成物は［Ｄ］酸発生剤を含有し、［Ｄ］酸発生剤が化合物（Ｉ）を含むことも好ましい（［Ｄ］酸発生剤を含有する当該フォトレジスト組成物を、以下、「フォトレジスト組成物（ＩＩ）」ともいう）。【００２１】
当該フォトレジスト組成物が［Ｄ］酸発生剤を含有することで、［Ｄ］酸発生剤自身の拡散を抑えることができ、その結果、露光部と未露光部とのコントラストを高めてＬＷＲ性能等の特性に優れたレジストパターンを形成することができる。【００２２】
当該フォトレジスト組成物は［Ｅ］酸拡散制御剤をさらに含有し、［Ｅ］酸拡散制御剤が化合物（Ｉ）とは異なることが好ましい。当該フォトレジスト組成物が上記特定の酸拡散制御剤をさらに含有することで、露光により発生した酸の拡散を抑制することができ、その結果、形成されるレジストパターンのコントラストを向上させることができる。【００２３】
上記課題を解決するためになされた別の発明は、
下記式（１）で表される化合物である。
【化６】
0006052283.tif 000007
（式（１）中、Ｒ１、Ｒ２、Ｒ３及びＲは、それぞれ独立して、水素原子又は炭素数１〜２０の１価の有機基である。これらのＲ１、Ｒ２、Ｒ３及びＲのうちのいずれか２つが互いに結合して環構造を形成してもよい。Ｘは、単結合、酸素原子又は−ＮＲａ−である。このＲａは、水素原子、ヒドロキシ基又は炭素数１〜２０の１価の有機基であり、上記Ｒと互いに結合して環構造を形成してもよい。Ａ−は、−ＳＯ３−又は−ＣＯ２−である。Ｍ＋は、１価のオニウムカチオンである。但し、Ａ−が−ＣＯ２−の場合、Ｒ１、Ｒ２、Ｒ３及びＲは、同時に水素原子である場合はない。）【００２４】
当該化合物は、上記特定の構造を有することで、この化合物をフォトレジスト組成物の酸拡散制御剤等として用いた場合、形成されるレジスト膜中での酸拡散制御剤等の拡散を抑えることができ、露光部と未露光部とのコントラストを高めてＬＷＲ性能等の特性に優れたレジストパターンを形成することができる。【００２５】
上記式（１）におけるＸが酸素原子であり、かつ上記Ｒが下記式（ｉ）で表される非酸解離性基であることが好ましい。
【化７】
0006052283.tif 000008
（式（ｉ）中、Ｒｂ１、Ｒｂ２及びＲｂ３は、それぞれ独立して、水素原子、ヒドロキシ基又は炭素数１〜１９の１価の有機基である。この有機基の少なくとも１つは、極性基及び連結基の少なくとも一方を含み、この連結基は、−Ｏ−ＣＯ−Ｏ−、−Ｓ−、−Ｏ−、−ＳＯ２−Ｏ−、−ＮＨ−又は−ＣＯ−Ｏ−である。但し、上記Ｒｂ１、Ｒｂ２及びＲｂ３のうちの２つ以上が互いに結合して、環構造を形成してもよい。Ｒｂ１、Ｒｂ２及びＲｂ３は、同時に水素原子である場合はない。）【００２６】
当該化合物が上記特定の構造を有することで、この化合物を酸拡散制御剤等として含むフォトレジスト組成物は、ＬＷＲ性能等の特性により優れたレジストパターンを形成することができる。これは、当該化合物の構造とフォトレジスト組成物が通常含有する重合体の構造とが近似することにより相溶性が高められ、その結果、均一なレジスト膜が形成されるためであると推察される。【００２７】
上記式（１）におけるＸが酸素原子であり、かつ上記Ｒが下記式（ｉｉ）で表される酸解離性基であることも好ましい。
【化８】
0006052283.tif 000009
（式（ｉｉ）中、Ｒｃ１、Ｒｃ２及びＲｃ３は、それぞれ独立して、炭素数１〜１９のアルキル基又は炭素数３〜１９の１価の脂環式炭化水素基である。但し、上記アルキル基及び脂環式炭化水素基が有する水素原子の一部又は全部は、置換されていてもよい。また、上記Ｒｃ１、Ｒｃ２及びＲｃ３のうちのいずれか２つが互いに結合して、それらが結合している炭素原子と共に炭素数３〜２０の２価の脂環式炭化水素基を形成してもよい。）【００２８】
当該化合物が上記特定の構造を有することで、この化合物を酸拡散制御剤等として含むフォトレジスト組成物によれば、露光による酸解離性基の解離により露光部と未露光部との溶解速度差を高めることができ、その結果、ＬＷＲ性能等の特性により優れたレジストパターンを形成することができる。【００２９】
上記式（１）は、下記式（２）で表されることも好ましい。
【化９】
0006052283.tif 000010
（式（２）中、Ａ−、Ｍ＋及びＲａは、上記式（１）と同義である。ｎは、０〜５の整数である。）【００３０】
当該化合物が上記特定の構造を有することで、この化合物を酸拡散制御剤等として含むフォトレジスト組成物によれば、形成されるレジスト膜中での酸拡散制御剤等の拡散をより抑えることができ、露光部と未露光部とのコントラストを高めてＬＷＲ性能等の特性により優れたレジストパターンを形成することができる。【００３１】
当該化合物は、酸拡散制御剤又は酸発生剤として用いられることが好ましい。当該化合物を酸拡散制御剤や酸発生剤として用いることで、この化合物を含むフォトレジスト組成物は、ＬＷＲ性能等の特性に優れたレジストパターンを形成することができる。【００３２】
上記課題を解決するためになされたさらに別の発明は、
（１）下記式（４）で表される化合物とＮａＨＳＯ３とを反応させる工程、及び  （２）工程（１）で得られた化合物と下記式（５）で表される化合物とを反応させる工程を有する下記式（６）で表される化合物の製造方法である。
【化１０】
0006052283.tif 000011
（式（４）及び（６）中、Ｒ１、Ｒ２、Ｒ３及びＲは、それぞれ独立して、水素原子又は炭素数１〜２０の１価の有機基である。これらのＲ１、Ｒ２、Ｒ３及びＲのうちのいずれか２つが互いに結合して環構造を形成してもよい。Ｘは、単結合、酸素原子又は−ＮＲａ−である。このＲａは、水素原子、ヒドロキシ基又は炭素数１〜２０の１価の有機基であり、上記Ｒと互いに結合して環構造を形成してもよい。  式（５）及び（６）中、Ｍ＋は、１価のオニウムカチオンである。  式（５）中、Ｅ−は、１価のアニオンである。）【００３３】
当該製造方法が上記特定の工程を有することで、当該化合物を容易かつ確実に製造することができる。【００３４】
なお、「有機基」とは、少なくとも１個の炭素原子を含む基をいう。
【発明の効果】
【００３５】
本発明のフォトレジスト組成物によれば、露光部と未露光部とのコントラストを高めてＬＷＲ性能等の特性に優れたレジストパターンを形成することができる。従って、当該フォトレジスト組成物、このフォトレジスト組成物の原料として好適な当該化合物、及びその製造方法は、パターンの更なる微細化が進む半導体デバイスにおける製造プロセスに好適に使用することができる。
【発明を実施するための形態】
【００３６】
＜フォトレジスト組成物＞
本発明のフォトレジスト組成物は、［Ａ］重合体及び化合物（Ｉ）を含有する。また、当該フォトレジスト組成物は、本発明の効果を損なわない範囲で、［Ａ］重合体及び化合物（Ｉ）以外の任意成分を含有していてもよい。以下、各成分について説明する。
【００３７】
＜［Ａ］重合体＞
［Ａ］重合体は、酸解離性基を含む構造単位（Ｉ）を有する重合体である。この［Ａ］重合体は、後述のフォトレジスト組成物（Ｉ）における［Ａ］重合体と同様である。なお、この［Ａ］重合体については、＜フォトレジスト組成物（Ｉ）＞における［Ａ］重合体の説明を適用できるため、ここでの詳細な説明は省略する。
【００３８】
＜化合物（Ｉ）＞
化合物（Ｉ）は、上記式（１）で表される化合物である。当該化合物（Ｉ）が上記構造を有することで、形成されるレジスト膜中での拡散を抑えることができ、露光部と未露光部とのコントラストを高めてＬＷＲ性能等の特性に優れたレジストパターンを形成することができる。以下、この化合物（Ｉ）について詳述する。
【００３９】
上記式（１）中、Ｒ１、Ｒ２、Ｒ３及びＲは、それぞれ独立して、水素原子又は炭素数１〜２０の１価の有機基である。これらのＲ１、Ｒ２、Ｒ３及びＲのうちのいずれか２つが互いに結合して環構造を形成してもよい。Ｘは、単結合、酸素原子又は−ＮＲａ−である。このＲａは、水素原子、ヒドロキシ基又は炭素数１〜２０の１価の有機基であり、上記Ｒと互いに結合して環構造を形成してもよい。Ａ−は、−ＳＯ３−又は−ＣＯ２−である。Ｍ＋は、１価のオニウムカチオンである。但し、Ａ−が−ＣＯ２−の場合、Ｒ１、Ｒ２、Ｒ３及びＲは、同時に水素原子である場合はない。
【００４０】
上記Ｒ１、Ｒ２、Ｒ３、Ｒ及びＲａで表される炭素数１〜２０の１価の有機基としては、例えば、炭素数１〜２０の１価の炭化水素基、この炭化水素基と−Ｏ−、−ＣＯ−、−ＣＯ−Ｏ−、−Ｏ−ＣＯ−、−Ｏ−ＣＯ−Ｏ−、−ＮＲＸ−、−ＳＯ２−Ｏ−及び−Ｓ−からなる群より選択される少なくとも１種の基とを組み合わせた基、又は上記炭化水素基を構成する炭素原子の一部がヘテロ原子で置き換えられた基等が挙げられる。但し、上記１価の炭化水素基が有する水素原子の一部又は全部は、置換基により置換されていてもよい。上記置換基としては、例えば、ヒドロキシ基、メルカプト基、シアノ基、ハロゲン原子、同一の炭素原子に結合する２個の水素原子を置換する＝Ｏ等が挙げられる。
ＲＸは、水素原子又は炭素数１〜２０の１価の有機基である。
【００４１】
上記炭素数１〜２０の１価の炭化水素基としては、例えば、炭素数１〜２０の１価のアルキル基、炭素数３〜２０の１価の脂環式炭化水素基、炭素数６〜２０の１価の芳香族炭化水素基等が挙げられる。
【００４２】
炭素数１〜２０の１価のアルキル基としては、例えば、メチル基、エチル基、ｎ−プロピル基、ｎ−ブチル基等の直鎖状のアルキル基；ｉ−プロピル基、ｉ−ブチル基、ｓｅｃ−ブチル基、ｔ−ブチル基等の分岐状のアルキル基等が挙げられる。
【００４３】
炭素数３〜２０の１価の脂環式炭化水素基としては、例えば、ノルボルナン、トリシクロデカン、テトラシクロドデカン、アダマンタンや、シクロプロパン、シクロブタン、シクロペンタン、シクロヘキサン、シクロヘプタン、シクロオクタン等のシクロアルカン類等に由来する脂環族環からなる基；これらの脂環族環からなる基を、例えば、メチル基、エチル基、ｎ−プロピル基、ｉ−プロピル基、ｎ−ブチル基、１−メチルエチル基、１−メチルプロピル基、２−メチルプロピル基、ｔ−ブチル基等の炭素数１〜４の直鎖状、分岐状又は環状のアルキル基の１種以上或いは１個以上で置換した基等が挙げられる。
【００４４】
炭素数６〜２０の１価の芳香族炭化水素基としては、例えば、フェニル基、トリル基、キシリル基、メシチル基、クメニル基、ベンジル基、フェネチル基、ナフチル基等が挙げられる。
【００４５】
上記Ｒ１、Ｒ２、Ｒ３及びＲのうちのいずれか２つが互いに結合して形成される環構造としては、例えば、後述の式（１−１−２）〜（１−１−５）、（１−２−２）及び（１−２−４）で表される化合物が有する環構造等が挙げられる。
【００４６】
上記ＲＸで表される１価の有機基としては、例えば、上記Ｒ１、Ｒ２、Ｒ３及びＲで例示した基と同様の基等が挙げられる。
【００４７】
上記ハロゲン原子としては、例えば、フッ素原子、塩素原子、臭素原子、ヨウ素原子等が挙げられる。これらの中で、フッ素原子が好ましい。
【００４８】
上記Ｍ＋で表される１価のオニウムカチオンとしては、例えば、下記式（Ｍ’）で表されるスルホニウムカチオン、下記式（Ｍ”）で表されるヨードニウムカチオン等が挙げられる。
【００４９】
【化１１】
0006052283.tif 000012
【００５０】
上記式（Ｍ’）中、Ｒｄ１〜Ｒｄ３は、それぞれ独立して、水素原子、アルキル基、アルコキシ基、ヒドロキシ基又はハロゲン原子である。上記式（Ｍ”）中、Ｒｄ４及びＲｄ５は、それぞれ独立して、水素原子、アルキル基、アルコキシ基、ヒドロキシ基又はハロゲン原子である。
【００５１】
上記Ｍ＋で表される１価のスルホニウムカチオンとしては、例えば、トリフェニルスルホニウムカチオン、４−ヒドロキシフェニルジフェニルスルホニウムカチオン、４−シクロヘキシルフェニルジフェニルスルホニウムカチオン、４−メタンスルホニルフェニルジフェニルスルホニウムカチオン、（４−ｔ−ブトキシフェニル）ジフェニルスルホニウムカチオン、ビス（４−ｔ−ブトキシフェニル）フェニルスルホニウムカチオン、４−シクロヘキシルスルホニルフェニルジフェニルスルホニウムカチオン等が挙げられる。
【００５２】
上記Ｍ＋で表される１価のヨードニウムカチオンとしては、例えば、ジフェニルヨードニウムカチオン、ビス（４−ｔ−ブチルフェニル）ヨードニウムカチオン、４−ｔ−ブトキシフェニルフェニルヨードニウムカチオン、４−メトキシフェニルフェニルヨードニウムカチオン等が挙げられる。
【００５３】
これらの中で、スルホニウムカチオンが好ましく、トリフェニルスルホニウムカチオンがより好ましい。
【００５４】
上記式（１）としては、上記式（１−１−１）〜上記式（１−１−５）からなる群より選択される少なくとも１種で表されることが好ましい。
【００５５】
上記式（１−１−１）〜（１−１−５）中、Ｍ＋、Ａ−、Ｒ１、Ｒ２、Ｒ３及びＲは、上記式（１）と同義である。Ｒｐ１、Ｒｐ２、Ｒｐ３及びＲｐ４は、それぞれ独立して、２価の有機基である。
【００５６】
上記式（１）が上記式で表されることで、当該フォトレジスト組成物は、形成されるレジスト膜中での酸拡散制御剤等の拡散をより抑えることができ、露光部と未露光部とのコントラストを高めてＬＷＲ性能等の特性により優れたレジストパターンを形成することができる。
【００５７】
上記式（１−１−１）〜（１−１−５）で表される化合物（Ｉ）の具体例としては、例えば、
上記式（１−１−１）で表される化合物として、下記式（ａ−１）〜（ａ−１２）、（ａ−２４）、（ａ−２５）、（ａ−２８）〜（ａ−３３）で表される化合物等；
上記式（１−１−２）で表される化合物として、下記式（ａ−１３）〜（ａ−１６）、（ａ−２６）、（ａ−２７）で表される化合物等；
上記式（１−１−３）で表される化合物として、下記式（ａ−１７）〜（ａ−２０）で表される化合物等が挙げられる。
上記式（１−１−４）で表される化合物として、下記式（ａ−２１）及び（ａ−２２）で表される化合物等が挙げられる。
上記式（１−１−５）で表される化合物として、下記式（ａ−２３）で表される化合物等が挙げられる。
【００５８】
【化１２】
0006052283.tif 000013
【００５９】
【化１３】
0006052283.tif 000014
【００６０】
上記式中、Ａ−及びＭ＋は、上記式（１）と同義である。
【００６１】
上記式（１−１−１）〜（１−１−５）で表される化合物の中では、式（１−１−１）で表される化合物が好ましい。
【００６２】
また、上記式（１）としては、上記式（１−２−１）〜上記式（１−２−４）からなる群より選択される少なくとも１種で表されることも好ましい。
【００６３】
上記式（１−２−１）〜（１−２−４）中、Ｍ＋、Ａ−、Ｒ１、Ｒ２、Ｒ３、Ｒ及びＲａは、上記式（１）と同義である。Ｒｐ１及びＲｐ２は、それぞれ独立して、２価の有機基である。
【００６４】
上記式（１）が上記特定の式で表されることで、当該フォトレジスト組成物は、形成されるレジスト膜中での酸拡散制御剤等の拡散をより抑えることができ、露光部と未露光部とのコントラストを高めてＬＷＲ性能等の特性により優れたレジストパターンを形成することができる。
【００６５】
上記式（１−２−１）〜（１−２−４）で表される化合物（Ｉ）の具体例としては、例えば、
上記式（１−２−１）で表される化合物として、下記式（ｂ−１）〜（ｂ−４）で表される化合物等；
上記式（１−２−２）で表される化合物として、下記式（ｂ−５）〜（ｂ−８）で表される化合物等；
上記式（１−２−３）で表される化合物として、下記式（ｂ−９）で表される化合物等  上記式（１−２−４）で表される化合物として、下記式（ｂ−１０）〜（ｂ−１７）で表される化合物等が挙げられる。
【００６６】
【化１４】
0006052283.tif 000015
【００６７】
上記式中、Ａ−及びＭ＋は、上記式（１）と同義である。
【００６８】
上記式（１−２−１）〜（１−２−４）で表される化合物の中では、式（１−２−４）で表される化合物が好ましい。
【００６９】
また、上記式（１）としては、上記式（２）で表されることも好ましい。
【００７０】
上記式（２）中、Ａ−、Ｍ＋及びＲａは、上記式（１）と同義である。ｎは、０〜５の整数である。
【００７１】
上記式（１）が上記式（２）で表されることで、当該フォトレジスト組成物は、形成されるレジスト膜中での酸拡散制御剤等の拡散をより抑えることができ、露光部と未露光部とのコントラストを高めてＬＷＲ性能等の特性により優れたレジストパターンを形成することができる。
【００７２】
上記式（２）で表される化合物（Ｉ）の具体例としては、例えば、上記式（ｂ−１０）〜（ｂ−１２）及び（ｂ−１４）〜（ｂ−１６）で表される化合物等が挙げられる。
【００７３】
＜化合物（Ｉ）の製造方法＞
化合物（Ｉ）の製造方法としては、特に限定されないが、後述の＜化合物の製造方法＞において詳述する方法と同様の方法が好ましい。なお、化合物（Ｉ）の製造に用いられる原料化合物としては、対応する化合物を適宜選択すればよい。
【００７４】
＜任意成分＞
当該フォトレジスト組成物が含有してもよい任意成分としては、例えば、後述のフォトレジスト組成物（Ｉ）における［Ｂ］酸拡散制御剤及び［Ｃ］酸発生剤等や、後述のフォトレジスト組成物（ＩＩ）における［Ｄ］酸発生剤及び［Ｅ］酸拡散制御剤等が挙げられる。
【００７５】
以下、当該フォトレジスト組成物の好ましい態様であるフォトレジスト組成物（Ｉ）及び（ＩＩ）について詳述する。なお、フォトレジスト組成物（Ｉ）は、ＡｒＦエキシマレーザー光（波長１９３ｎｍ）等の放射線による露光に好適な組成物であり、フォトレジスト組成物（ＩＩ）は、電子線やＥＵＶ光（波長１３．５ｎｍ）等の放射線による露光に好適な組成物である。
【００７６】
＜フォトレジスト組成物（Ｉ）＞
本発明のフォトレジスト組成物（Ｉ）は、［Ａ］重合体、及び［Ｂ］酸拡散制御剤を含有し、［Ｂ］酸拡散制御剤が化合物（Ｉ）を含む組成物である。また、当該フォトレジスト組成物（Ｉ）は、好適成分として［Ｃ］酸発生剤を含有していてもよい。また、当該フォトレジスト組成物（Ｉ）は、本発明の効果を損なわない範囲で、フッ素原子含有重合体（以下、「［Ｆ］重合体」ともいう）、［Ｇ］溶媒、［Ｈ］偏在化促進剤等のその他の任意成分を含有していてもよい。以下、各成分について詳述する。
【００７７】
＜［Ａ］重合体＞
［Ａ］重合体は、ベース重合体となる重合体である。なお、「ベース重合体」とは、フォトレジスト組成物から形成されるレジスト膜を構成する重合体の主成分となる重合体をいい、好ましくは、レジスト膜を構成する全重合体に対して５０質量％以上を占める重合体をいう。この［Ａ］重合体は、構造単位（Ｉ）を有する。また、当該フォトレジスト組成物（Ｉ）は、構造単位（Ｉ）における酸解離性基は極性を有するか、又は［Ａ］重合体が構造単位（ＩＩ）を有することが好ましい。これにより、均一なレジスト膜を形成することができる。さらに、［Ａ］重合体は、本発明の効果を損なわない範囲で、その他の構造単位を有していてもよい。なお、［Ａ］重合体は、各構造単位を２種以上含んでいてもよい。以下、各構造単位について詳述する。
【００７８】
［構造単位（Ｉ）］
構造単位（Ｉ）は、酸解離性基を含む構造単位である。この構造単位（Ｉ）が酸解離性基を含むことで、放射線の照射により露光部の酸解離性基が解離する。その結果、露光部の［Ａ］重合体が親水性となり、露光部と未露光部とで現像液に対する溶解速度に差を生じさせ、所望のレジストパターンを形成することができる。なお、「酸解離性基」とは、例えば、ヒドロキシ基、カルボキシ基等の極性官能基中の水素原子を置換する基であって、酸の存在下で解離する基をいう。
【００７９】
上記構造単位（Ｉ）としては、例えば、下記式（７−１）及び下記式（７−２）で表される構造単位等が挙げられる。
【００８０】
【化１５】
0006052283.tif 000016
【００８１】
上記式（７−１）及び（７−２）中、ＲＹは、水素原子、フッ素原子、メチル基又はトリフルオロメチル基である。Ｙ１及びＹ２は、酸解離性基である。
【００８２】
上記Ｙ１で表される酸解離性基としては、下記式（Ｙ−１）で表される基が好ましい。
【００８３】
【化１６】
0006052283.tif 000017
【００８４】
上記式（Ｙ−１）中、Ｒｅ１、Ｒｅ２及びＲｅ３は、それぞれ独立して、炭素数１〜４のアルキル基又は炭素数３〜２０の１価の脂環式炭化水素基である。Ｒｅ２及びＲｅ３は互いに結合して、それらが結合している炭素原子と共に炭素数３〜２０の２価の脂環式炭化水素基を形成してもよい。
【００８５】
上記Ｒｅ１、Ｒｅ２及びＲｅ３で表される炭素数１〜４のアルキル基としては、例えば、メチル基、エチル基、ｎ−プロピル基、ｉ−プロピル基、ｎ−ブチル基、２−メチルプロピル基、１−メチルプロピル基、ｔ−ブチル基等が挙げられる。
【００８６】
上記Ｒｅ１、Ｒｅ２及びＲｅ３で表される炭素数３〜２０の１価の脂肪族環状炭化水素基、並びに上記Ｒｅ２及びＲｅ３が互いに結合してそれらが結合している炭素原子と共に形成される炭素数３〜２０の２価の脂環式炭化水素基としては、例えば、アダマンタン骨格、ノルボルナン骨格等の有橋式骨格や、シクロペンタン、シクロヘキサン等の単環のシクロアルカン骨格を有する基；これらの基を、例えば、メチル基、エチル基、ｎ−プロピル基、ｉ−プロピル基等の炭素数１〜１０の直鎖状、分岐状又は環状のアルキル基の１種又は１個以上で置換した基等の脂環式炭化水素骨格を有する基が挙げられる。
【００８７】
これらの中で、現像後のレジストパターンの形状を向上させることができる点で単環のシクロアルカン骨格を有する基が好ましい。
【００８８】
上記Ｙ２で表される酸解離性基としては、下記式（Ｙ−２）で表される基が好ましい。
【００８９】
【化１７】
0006052283.tif 000018
【００９０】
上記式（Ｙ−２）中、Ｒｅ４、Ｒｅ５及びＲｅ６は、それぞれ独立して、水素原子、炭素数１〜２０のアルキル基、炭素数３〜２０の１価の脂環式炭化水素基、炭素数１〜２０のアルコキシ基又は炭素数１〜２０のオキシ脂環式炭化水素基である。但し、Ｒｅ４、Ｒｅ５及びＲｅ６は、同時に水素原子である場合はない。
【００９１】
上記炭素数１〜２０のアルキル基としては、例えば、メチル基、エチル基、ｎ−プロピル基、ｎ−ブチル基等の直鎖状のアルキル基；ｉ−プロピル基、ｉ−ブチル基、ｓｅｃ−ブチル基、ｔ−ブチル基等の分岐状のアルキル基等が挙げられる。
【００９２】
上記炭素数３〜２０の１価の脂環式炭化水素基としては、例えば、ノルボルナン、トリシクロデカン、テトラシクロドデカン、アダマンタンや、シクロプロパン、シクロブタン、シクロペンタン、シクロヘキサン、シクロヘプタン、シクロオクタン等のシクロアルカン類等に由来する脂環族環からなる基；これらの脂環族環からなる基を、例えば、メチル基、エチル基、ｎ−プロピル基、ｉ−プロピル基、ｎ−ブチル基、１−メチルエチル基、１−メチルプロピル基、２−メチルプロピル基、ｔ−ブチル基等の炭素数１〜４の直鎖状、分岐状又は環状のアルキル基の１種以上或いは１個以上で置換した基等が挙げられる。
【００９３】
上記炭素数１〜２０のアルコキシ基としては、例えば、メトキシ基、エトキシ基、ｎ−プロポキシ基、ｉ−プロポキシ基等が挙げられる。
【００９４】
上記炭素数１〜２０のオキシ脂環式炭化水素基としては、例えば、シクロブチルオキシ基、シクロヘキシルオキシ基、シクロヘキシルメチルオキシ基、シクロヘキシルエチルオキシ基等が挙げられる。これらの中で、シクロヘキシルメチルオキシ基又はシクロヘキシルエチルオキシ基が好ましい。
【００９５】
上記構造単位（Ｉ）としては、例えば、
上記式（７−１）で表される構造単位（Ｉ）として、式（７−１−１）〜（７−１−７）で表される構造単位等；
上記式（７−２）で表される構造単位（Ｉ）として、式（７−２−１）〜（７−２−３）で表される構造単位等；
上記式（７−１）及び（７−２）で表される構造単位以外の構造単位（Ｉ）として、式（７−３−１）で表される構造単位等が挙げられる。
【００９６】
【化１８】
0006052283.tif 000019
【００９７】
上記式（７−１−１）〜（７−３−１）中、ＲＹは、式（７−１）及び（７−２）と同義である。Ｒｅ１、Ｒｅ２及びＲｅ３は、式（Ｙ−１）と同義である。ｒは、それぞれ独立して、１〜３の整数である。
【００９８】
構造単位（Ｉ）の含有割合としては、［Ａ］重合体を構成する全構造単位に対して、５モル％〜９０モル％が好ましく、１０モル％〜８０モル％がより好ましく、２０モル％〜７０モル％がさらに好ましい。構造単位（Ｉ）の含有割合を上記範囲とすることで、現像後のレジストパターンの形状を効果的に向上させることができる。
【００９９】
［構造単位（ＩＩ）］
構造単位（ＩＩ）は、上記式（３）で表される構造単位である。当該フォトレジスト組成物（Ｉ）は、この構造単位（ＩＩ）をさらに有することで、均一なレジスト膜を形成することができる。
【０１００】
上記式（３）中、Ｒ４は、水素原子、フッ素原子、メチル基又はトリフルオロメチル基である。Ｌは、単結合、−ＣＯ−Ｏ−又は−ＣＯ−ＮＨ−である。Ｒ５は、非酸解離性基であって極性を有する基である。なお、「非酸解離性基」とは、露光により酸発生剤から発生した酸の作用により解離しない基又は酸の作用により比較的解離し難い基をいう。
【０１０１】
上記Ｒ５で表される非酸解離性基であって極性を有する基としては、例えば、
（１）極性基を有する炭素数１〜２０の１価の炭化水素基、（２）構造中に−Ｏ−又は／及び−ＣＯ−Ｏ−を有する炭素数１〜２０の１価の炭化水素基、（３）極性基、並びに構造中に−Ｏ−又は／及び−ＣＯ−Ｏ−を有する炭素数１〜２０の１価の炭化水素基等が挙げられる。
【０１０２】
上記炭素数１〜２０の１価の炭化水素基としては、例えば、上記Ｒ１、Ｒ２、Ｒ３、Ｒ及びＲａで表される炭素数１〜２０の１価の有機基における炭素数１〜２０の１価の炭化水素基として例示した基と同様の基等が挙げられる。
【０１０３】
上記極性基としては、例えば、ヒドロキシ基、カルボキシ基、オキソ基、シアノ基、スルホ基、メルカプト基、アミノ基等が挙げられる。これらの中で、ヒドロキシ基及びシアノ基が好ましい。
【０１０４】
上記構造単位（ＩＩ）としては、例えば、下記式で表される構造単位等が挙げられる。
【０１０５】
【化１９】
0006052283.tif 000020
【０１０６】
上記式中、Ｒ４は、上記式（３）と同義である。
【０１０７】
これらの中で、上記式（３−１）、（３−２）及び（３−３）で表される構造単位が好ましく、上記式（３−２）で表される構造単位がより好ましい。
【０１０８】
構造単位（ＩＩ）の含有割合としては、［Ａ］重合体を構成する全構造単位に対して、５モル％〜９５モル％が好ましく、１０モル％〜９０モル％がより好ましく、２０モル％〜７０モル％がさらに好ましい。
【０１０９】
［他の構造単位］
［Ａ］重合体は、本発明の効果を損なわない範囲で、上記構造単位（Ｉ）及び（ＩＩ）以外の他の構造単位を有していてもよい。他の構造単位としては、例えば、Ｎ，Ｎ−ジメチルメタクリルアミド、ｐ−ヒドロキシスチレン等に由来する構造単位等が挙げられる。
【０１１０】
＜［Ａ］重合体の合成方法＞
［Ａ］重合体は、ラジカル重合等の常法に従って合成することができる。例えば、（１）単量体及びラジカル開始剤を含有する溶液を、反応溶媒又は単量体を含有する溶液に滴下して重合反応させる方法、（２）単量体を含有する溶液とラジカル開始剤を含有する溶液とを各別に、反応溶媒又は単量体を含有する溶液に滴下して重合反応させる方法、（３）各々の単量体を含有する複数種の溶液と、ラジカル開始剤を含有する溶液とを各別に、反応溶媒又は単量体を含有する溶液に滴下して重合反応させる方法、（４）単量体及びラジカル開始剤を含有する溶液を無溶媒中や反応溶媒中で重合反応させる方法、等で合成することが好ましい。
【０１１１】
なお、単量体溶液に対して、単量体溶液を滴下して反応させる場合、滴下される単量体溶液中の単量体量は、重合に用いられる単量体総量に対して３０モル％以上であることが好ましく、５０モル％以上であることがより好ましく、７０モル％以上であることがさらに好ましい。
【０１１２】
これらの方法における反応温度は開始剤種によって適宜決定すればよい。通常３０℃〜１５０℃であり、４０℃〜１５０℃が好ましく、５０℃〜１４０℃がより好ましい。滴下時間は、反応温度、開始剤の種類、反応させる単量体等の条件によって異なるが、通常３０分〜８時間であり、４５分〜６時間が好ましく、１時間〜５時間がより好ましい。また、滴下時間を含む全反応時間も、滴下時間と同様に条件により異なるが、通常３０分〜１２時間であり、４５分〜１２時間が好ましく、１〜１０時間がより好ましい。
【０１１３】
上記重合に使用されるラジカル開始剤としては、例えば、アゾビスイソブチロニトリル（ＡＩＢＮ）、２，２’−アゾビス（４−メトキシ−２，４−ジメチルバレロニトリル）、２，２’−アゾビス（２−シクロプロピルプロピオニトリル）、２，２’−アゾビス（２，４−ジメチルバレロニトリル）、ジメチル２，２’−アゾビス（２−メチルプロピオネート）、ジメチル２，２’−アゾビスイソブチレート等のアゾ系ラジカル開始剤；ベンゾイルパーオキサイド、ｔ−ブチルハイドロパーオキサイド、クメンハイドロパーオキサイド等の過酸化物系ラジカル開始剤等が挙げられ。これらの中で、ＡＩＢＮ、ジメチル２，２’−アゾビス（２−メチルプロピオネート）が好ましい。なお、ラジカル開始剤は、単独で又は２種以上を組み合わせて用いてもよい。
【０１１４】
反応溶媒としては、重合を阻害する溶媒（重合禁止効果を有するニトロベンゼン、連鎖移動効果を有するメルカプト化合物等）以外の溶媒であって、その単量体を溶解可能な溶媒であれば使用することができる。例えば、アルコール類、エーテル類、ケトン類、アミド類、エステル・ラクトン類、ニトリル類及びその混合溶媒等が挙げられる。これらの溶媒は、単独で又は２種以上を組み合わせて用いてもよい。
【０１１５】
重合反応により得られた重合体は、再沈殿法により回収することが好ましい。すなわち重合反応終了後、重合液を再沈溶媒に投入することにより、目的の重合体を粉体として回収する。再沈溶媒としては、アルコール類やアルカン類等を単独で又は２種以上を組み合わせて用いてもよい。また、再沈殿法の他に、分液操作やカラム操作、限外ろ過操作等により、単量体、オリゴマー等の低分子成分を除去して、重合体を回収することもできる。
【０１１６】
［Ａ］重合体のゲルパーミエーションクロマトグラフィ（ＧＰＣ）によるポリスチレン換算重量平均分子量（Ｍｗ）は、１，０００〜５０，０００が好ましく、２，０００〜４０，０００がより好ましく、３，０００〜３０，０００がさらに好ましい。［Ａ］重合体のＭｗが１，０００未満であると、レジストとしての耐熱性が低下するおそれがある。一方、［Ａ］重合体のＭｗが５０，０００を超えると、レジストとしての現像性が低下するおそれがある。
【０１１７】
＜［Ｂ］酸拡散制御剤＞
［Ｂ］酸拡散制御剤は、上記化合物（Ｉ）を含んでいる。また、［Ｂ］酸拡散制御剤は、本発明の効果を損なわない範囲で、化合物（Ｉ）以外の酸拡散制御剤を含んでいてもよい。［Ｂ］酸拡散制御剤は、露光により発生した酸の拡散を制御する成分である。当該フォトレジスト組成物（Ｉ）が［Ｂ］酸拡散制御剤を含有することで、レジスト膜中での［Ｂ］酸拡散制御剤自身の拡散を抑えることができ、その結果、露光部と未露光部とのコントラストを高めることができる。
【０１１８】
上記化合物（Ｉ）以外の酸拡散制御剤としては、例えば、後述のフォトレジスト組成物（ＩＩ）についての［Ｅ］酸拡散制御剤として例示したものと同様の酸拡散制御剤等が挙げられる。
【０１１９】
［Ｂ］酸拡散制御剤中における化合物（Ｉ）の含有率としては、３０質量％以上が好ましく、５０質量％以上がより好ましく、７０質量％以上がさらに好ましい。化合物（Ｉ）の含有率を上記範囲とすることで、より適度に酸の拡散を抑制することができる。
【０１２０】
［Ｂ］酸拡散制御剤の含有量としては、当該フォトレジスト組成物（Ｉ）に含まれる重合体の総量１００質量部に対して、１質量部〜１００質量部が好ましく、５質量部〜８０質量部がより好ましく、１０質量部〜５０質量部がさらに好ましい。１質量部未満であると、［Ｂ］酸拡散制御剤の効果が低下する場合がある。一方、１００質量部を超えると、形成したレジスト膜の感度が著しく低下するおそれがある。
【０１２１】
＜［Ｃ］酸発生剤＞
［Ｃ］酸発生剤は、化合物（Ｉ）とは異なる化合物である。この［Ｃ］酸発生剤は、露光により酸を発生する感放射線性の成分である。当該フォトレジスト組成物（Ｉ）が［Ｃ］酸発生剤を含有することで感度を高めることができ、その結果、形成されるレジストパターンのコントラストを向上させることができる。なお、［Ｃ］酸発生剤は、単独で又は２種以上を組み合わせて用いてもよい。
【０１２２】
［Ｃ］酸発生剤としては、例えば、ヨードニウム塩、スルホニウム塩、テトラヒドロチオフェニウム塩等のオニウム塩化合物、スルホン酸化合物等が挙げられる。
【０１２３】
上記ヨードニウム塩としては、例えば、ジフェニルヨードニウムトリフルオロメタンスルホネート、ジフェニルヨードニウムノナフルオロ−ｎ−ブタンスルホネート、ジフェニルヨードニウムパーフルオロ−ｎ−オクタンスルホネート、ビス（４−ｔ−ブチルフェニル）ヨードニウムトリフルオロメタンスルホネート、ビス（４−ｔ−ブチルフェニル）ヨードニウムノナフルオロ−ｎ−ブタンスルホネート、ビス（４−ｔ−ブチルフェニル）ヨードニウムパーフルオロ−ｎ−オクタンスルホネート等が挙げられる。
【０１２４】
上記スルホニウム塩としては、例えば、トリフェニルスルホニウムトリフルオロメタンスルホネート、トリフェニルスルホニウムノナフルオロ−ｎ−ブタンスルホネート、トリフェニルスルホニウムパーフルオロ−ｎ−オクタンスルホネート、シクロヘキシル・２−オキソシクロヘキシル・メチルスルホニウムトリフルオロメタンスルホネート、ジシクロヘキシル・２−オキソシクロヘキシルスルホニウムトリフルオロメタンスルホネート、２−オキソシクロヘキシルジメチルスルホニウムトリフルオロメタンスルホネート、４−ヒドロキシ−１−ナフチルジメチルスルホニウムトリフルオロメタンスルホネート、トリフェニルスルホニウム２−（アダマンタン−１−イル）−１，１−ジフルオロエタン−１−スルホネート等が挙げられる。
【０１２５】
上記テトラヒドロチオフェニウム塩としては、例えば、４−ヒドロキシ−１−ナフチルテトラヒドロチオフェニウムトリフルオロメタンスルホネート、４−ヒドロキシ−１−ナフチルテトラヒドロチオフェニウムノナフルオロ−ｎ−ブタンスルホネート、４−ヒドロキシ−１−ナフチルテトラヒドロチオフェニウムパーフルオロ−ｎ−オクタンスルホネート、１−（１−ナフチルアセトメチル）テトラヒドロチオフェニウムトリフルオロメタンスルホネート、１−（１−ナフチルアセトメチル）テトラヒドロチオフェニウムノナフルオロ−ｎ−ブタンスルホネート、１−（１−ナフチルアセトメチル）テトラヒドロチオフェニウムパーフルオロ−ｎ−オクタンスルホネート、１−（３，５−ジメチル−４−ヒドロキシフェニル）テトラヒドロチオフェニウムトリフルオロメタンスルホネート、１−（３，５−ジメチル−４−ヒドロキシフェニル）テトラヒドロチオフェニウムノナフルオロ−ｎ−ブタンスルホネート、１−（３，５−ジメチル−４−ヒドロキシフェニル）テトラヒドロチオフェニウムパーフルオロ−ｎ−オクタンスルホネート等が挙げられる。
【０１２６】
上記スルホン酸化合物としては、例えば、トリフルオロメタンスルホニルビシクロ［２．２．１］ヘプト−５−エン−２，３−ジカルボジイミド、ノナフルオロ−ｎ−ブタンスルホニルビシクロ［２．２．１］ヘプト−５−エン−２，３−ジカルボジイミド、パーフルオロ−ｎ−オクタンスルホニルビシクロ［２．２．１］ヘプト−５−エン−２，３−ジカルボジイミド、Ｎ−ヒドロキシスクシイミドトリフルオロメタンスルホネート、Ｎ−ヒドロキシスクシイミドノナフルオロ−ｎ−ブタンスルホネート、Ｎ−ヒドロキシスクシイミドパーフルオロ−ｎ−オクタンスルホネート、１，８−ナフタレンジカルボン酸イミドトリフルオロメタンスルホネート等が挙げられる。
【０１２７】
これらの中で、オニウム塩化合物が好ましく、スルホニウム塩がより好ましく、トリフェニルスルホニウム２−（アダマンタン−１−イル）−１，１−ジフルオロエタン−１−スルホネートがさらに好ましい。
【０１２８】
［Ｃ］酸発生剤の含有量としては、レジストとしての感度及び現像性を確保する観点から、当該フォトレジスト組成物（Ｉ）に含まれる重合体の総量１００質量部に対して、０．１質量部〜５０質量部が好ましく、０．２質量部〜４０質量部がより好ましく、０．５質量部〜３０質量部がさらに好ましい。［Ｃ］酸発生剤の含有量が０．１質量部未満では、感度及び現像性が低下する傾向にある。一方、５０質量部を超えると、放射線に対する透明性が低下して矩形のレジストパターンが得られ難くなる傾向がある。
【０１２９】
＜［Ｆ］重合体＞
［Ｆ］重合体は、フッ素原子含有重合体である。この［Ｆ］重合体は、［Ａ］重合体よりもフッ素原子含有率が高いことが好ましい。これにより、効果的に［Ｆ］重合体をレジスト膜の表層に偏在化させることができる。その結果、レジスト膜表層の疎水性を向上させることができ、液浸露光を行う場合においても物質溶出抑制に優れると共に、レジスト膜と液浸液との後退接触角を十分に高くでき、高速でスキャン露光した場合に水滴が残らない等の効果を奏する為、当該フォトレジスト組成物の液浸露光用としての有用性が高まる。
【０１３０】
［Ｆ］重合体の構造は特に限定されず、（１）それ自体は現像液に不溶で、酸の作用によりアルカリ可溶性となるフッ素含有重合体、（２）それ自体が現像液に可溶であり、酸の作用によりアルカリ可溶性が増大するフッ素含有重合体、（３）それ自体は現像液に不溶で、アルカリの作用によりアルカリ可溶性となるフッ素含有重合体、（４）それ自体が現像液に可溶であり、アルカリの作用によりアルカリ可溶性が増大するフッ素含有重合体等が挙げられる。
【０１３１】
［Ｆ］重合体の態様としては、例えば、
主鎖にフッ素化アルキル基が結合した構造；
側鎖にフッ素化アルキル基が結合した構造；
主鎖と側鎖とにフッ素化アルキル基が結合した構造等が挙げられる。
【０１３２】
主鎖にフッ素化アルキル基が結合した構造を与える単量体としては、例えば、α−トリフルオロメチルアクリレート化合物、β−トリフルオロメチルアクリレート化合物、α，β−トリフルオロメチルアクリレート化合物、１種類以上のビニル部位の水素がトリフルオロメチル基等のフッ素化アルキル基で置換された化合物等が挙げられる。
【０１３３】
側鎖にフッ素化アルキル基が結合した構造を与える単量体としては、例えば、ノルボルネン等の脂環式オレフィン化合物の側鎖がフッ素化アルキル基やその誘導体であるもの、アクリル酸又はメタクリル酸の側鎖がフッ素化アルキル基やその誘導体のエステル化合物、１種類以上のオレフィンの側鎖（二重結合を含まない部位）がフッ素化アルキル基やその誘導体であるもの等が挙げられる。
【０１３４】
主鎖と側鎖とにフッ素化アルキル基が結合した構造を与える単量体としては、例えば、α−トリフルオロメチルアクリル酸、β−トリフルオロメチルアクリル酸、α，β−トリフルオロメチルアクリル酸等の側鎖がフッ素化アルキル基やその誘導体のエステル化合物、１種類以上のビニル部位の水素がトリフルオロメチル基等のフッ素化アルキル基で置換された化合物の側鎖をフッ素化アルキル基やその誘導体で置換したもの、１種類以上の脂環式オレフィン化合物の二重結合に結合している水素をトリフルオロメチル基等のフッ素化アルキル基で置換し、かつ側鎖がフッ素化アルキル基やその誘導体であるもの等が挙げられる。なお、脂環式オレフィン化合物とは、環の一部が二重結合である化合物を示す。
【０１３５】
［Ｆ］重合体は、下記式（８）で表される構造単位（ｆ１）及び／又は下記式（９）で表される構造単位（ｆ２）を有することが好ましい。また、［Ｆ］重合体は、構造単位（ｆ１）及び構造単位（ｆ２）以外の「他の構造単位」を有してもよい。なお、［Ｆ］重合体は、各構造単位を２種以上含んでいてもよい。以下、各構造単位について詳述する。
【０１３６】
［構造単位（ｆ１）］
構造単位（ｆ１）は下記式（８）で表される構造単位である。
【０１３７】
【化２０】
0006052283.tif 000021
【０１３８】
上記式（８）中、Ｒｆ１は、水素原子、フッ素原子、メチル基又はトリフルオロメチル基である。Ｒｆ２は、フッ素原子を有する炭素数１〜６の直鎖状若しくは分岐状のアルキル基又はフッ素原子を有する炭素数４〜２０の１価の脂環式炭化水素基である。但し、上記アルキル基及び脂環式炭化水素基が有する水素原子の一部又は全部は、置換されていてもよい。
【０１３９】
上記炭素数１〜６の直鎖状若しくは分岐状のアルキル基としては、例えば、メチル基、エチル基、プロピル基、ブチル基等が挙げられる。
【０１４０】
上記炭素数４〜２０の１価の脂環式炭化水素基としては、例えば、シクロペンチル基、シクロペンチルプロピル基、シクロヘキシル基、シクロヘキシルメチル基、シクロヘプチル基、シクロオクチル基、シクロオクチルメチル基等が挙げられる。
【０１４１】
構造単位（ｆ１）を与える単量体としては、例えば、トリフルオロメチル（メタ）アクレート、２，２，２−トリフルオロエチル（メタ）アクリレート、パーフルオロエチル（メタ）アクリレート、パーフルオロｎ−プロピル（メタ）アクリレート、パーフルオロｉ−プロピル（メタ）アクリレート、パーフルオロｎ−ブチル（メタ）アクリレート、パーフルオロｉ−ブチル（メタ）アクリレート、パーフルオロｔ−ブチル（メタ）アクリレート、パーフルオロシクロヘキシル（メタ）アクリレート、２−（１，１，１，３，３，３−ヘキサフルオロ）プロピル（メタ）アクリレート、１−（２，２，３，３，４，４，５，５−オクタフルオロ）ペンチル（メタ）アクリレート、１−（２，２，３，３，４，４，５，５−オクタフルオロ）ヘキシル（メタ）アクリレート、パーフルオロシクロヘキシルメチル（メタ）アクリレート、１−（２，２，３，３，３−ペンタフルオロ）プロピル（メタ）アクリレート、１−（２，２，３，３，４，４，４−ヘプタフルオロ）ペンタ（メタ）アクリレート、１−（３，３，４，４，５，５，６，６，７，７，８，８，９，９，１０，１０，１０−ヘプタデカフルオロ）デシル（メタ）アクリレート、１−（５−トリフルオロメチル−３，３，４，４，５，６，６，６−オクタフルオロ）ヘキシル（メタ）アクリレート等が挙げられる。
【０１４２】
構造単位（ｆ１）としては、下記式（８−１）及び（８−２）で表される構造単位が好ましい。
【０１４３】
【化２１】
0006052283.tif 000022
【０１４４】
上記式（８−１）及び（８−２）中、Ｒｆ１は、上記式（８）と同義である。これらの中で、式（８−１）で表される構造単位がより好ましい。
【０１４５】
構造単位（ｆ１）の含有割合としては、［Ｆ］重合体を構成する全構造単位に対して、１０モル％〜７０モル％が好ましく、２０モル％〜５０モル％がより好ましい。
【０１４６】
［構造単位（ｆ２）］
構造単位（ｆ２）は、下記式（９）で表される構造単位である。
【０１４７】
【化２２】
0006052283.tif 000023
【０１４８】
上記式（９）中、Ｒｆ３は、水素原子、フッ素原子、メチル基、又はトリフルオロメチル基である。Ｒｆ４は、（ｋ＋１）価の連結基である。Ｘ１は、フッ素原子を有する２価の連結基である。Ｒｆ５は、水素原子又は１価の有機基である。ｋは、１〜３の整数である。但し、ｋが２又は３の場合、複数のＸ１及びＲｆ５は、それぞれ同一であっても異なっていてもよい。
【０１４９】
上記式（９）中、Ｒｆ４で表される（ｋ＋１）価の連結基としては、例えば、炭素数１〜３０の直鎖状又は分岐状の炭化水素基、炭素数３〜３０の脂環式炭化水素基、炭素数６〜３０の芳香族炭化水素基、又はこれらの基と酸素原子、硫黄原子、エーテル基、エステル基、カルボニル基、イミノ基及びアミド基からなる群より選ばれる１種以上の基とを組み合わせた基が挙げられる。また、上記（ｋ＋１）価の連結基は、置換基を有していてもよい。
【０１５０】
上記炭素数１〜３０の直鎖状又は分岐状の炭化水素基としては、例えば、メタン、エタン、プロパン、ブタン、ペンタン、ヘキサン、ヘプタン、デカン、イコサン、トリアコンタン等の炭化水素基から（ｋ＋１）個の水素原子を除いた基等が挙げられる。
【０１５１】
上記炭素数３〜３０の脂環式炭化水素基としては、例えば、
単環式飽和炭化水素として、シクロプロパン、シクロブタン、シクロペンタン、シクロヘキサン、シクロヘプタン、シクロオクタン、シクロデカン、メチルシクロヘキサン、エチルシクロヘキサン等；
単環式不飽和炭化水素として、シクロブテン、シクロペンテン、シクロヘキセン、シクロヘプテン、シクロオクテン、シクロデセン、シクロペンタジエン、シクロヘキサジエン、シクロオクタジエン、シクロデカジエン等；
多環式飽和炭化水素として、ビシクロ［２．２．１］ヘプタン、ビシクロ［２．２．２］オクタン、トリシクロ［５．２．１．０２，６］デカン、トリシクロ［３．３．１．１３，７］デカン、テトラシクロ［６．２．１．１３，６．０２，７］ドデカン、アダマンタン等；
多環式不飽和炭化水素として、ビシクロ［２．２．１］ヘプテン、ビシクロ［２．２．２］オクテン、トリシクロ［５．２．１．０２，６］デセン、トリシクロ［３．３．１．１３，７］デセン、テトラシクロ［６．２．１．１３，６．０２，７］ドデセン等から（ｋ＋１）個の水素原子を除いた基等が挙げられる。
【０１５２】
上記炭素数６〜３０の芳香族炭化水素基としては、例えば、ベンゼン、ナフタレン、フェナントレン、アントラセン、テトラセン、ペンタセン、ピレン、ピセン、トルエン、キシレン、エチルベンゼン、メシチレン、クメン等の芳香族炭化水素基から（ｋ＋１）個の水素原子を除いた基等が挙げられる。
【０１５３】
上記式（９）中、Ｘ１で表されるフッ素原子を有する２価の連結基としては、フッ素原子を有する炭素数１〜２０の２価の直鎖状炭化水素基が挙げられる。Ｘ１としては、例えば、下記式（Ｘ１−１）〜（Ｘ１−６）で表される構造等が挙げられる。
【０１５４】
【化２３】
0006052283.tif 000024
【０１５５】
Ｘ１としては、上記式（Ｘ１−１）及び（Ｘ１−２）で表される構造が好ましく、式（Ｘ１−２）で表される構造がより好ましい。
【０１５６】
上記式（９）中、Ｒｆ５で表される１価の有機基としては、例えば、炭素数１〜３０の直鎖状又は分岐状の炭化水素基、炭素数３〜３０の脂環式炭化水素基、炭素数６〜３０の芳香族炭化水素基、又はこれらの基と酸素原子、硫黄原子、エーテル基、エステル基、カルボニル基、イミノ基及びアミド基からなる群より選ばれる１種以上の基とを組み合わせた基等が挙げられる。
【０１５７】
上記構造単位（ｆ２）としては、例えば、下記式（９−１）及び式（９−２）で表される構造単位等が挙げられる。
【０１５８】
【化２４】
0006052283.tif 000025
【０１５９】
上記式（９−１）中、Ｒｆ４は、炭素数１〜２０の２価の直鎖状、分岐状又は環状の飽和若しくは不飽和の炭化水素基である。Ｒｆ３、Ｘ１及びＲｆ５は、上記式（９）と同義である。
【０１６０】
上記式（９−２）中、Ｒｆ３、Ｘ１、Ｒｆ５及びｋは上記式（９）と同義である。但し、ｋが２又は３の場合、複数のＸ１及びＲｆ５は、それぞれ同一であっても異なっていてもよい。
【０１６１】
上記式（９−１）及び式（９−２）で表される構造単位としては、例えば、下記式（９−１−１）〜（９−１−３）及び式（９−２−１）で表される構造単位等が挙げられる。
【０１６２】
【化２５】
0006052283.tif 000026
【０１６３】
上記式（９−１−１）〜（９−１−３）及び式（９−２−１）中、Ｒｆ３は上記式（９）と同義である。
【０１６４】
構造単位（ｆ２）としては、上記式（９−１）で表される構造単位が好ましく、上記式（９−１−３）で表される構造単位がより好ましい。
【０１６５】
構造単位（ｆ２）を与える単量体としては、例えば、（メタ）アクリル酸［２−（１−エチルオキシカルボニル−１，１−ジフルオロ−ｎ−ブチル）］エステル、（メタ）アクリル酸（１，１，１−トリフルオロ−２−トリフルオロメチル−２−ヒドロキシ−３−プロピル）エステル、（メタ）アクリル酸（１，１，１−トリフルオロ−２−トリフルオロメチル−２−ヒドロキシ−４−ブチル）エステル、（メタ）アクリル酸（１，１，１−トリフルオロ−２−トリフルオロメチル−２−ヒドロキシ−５−ペンチル）エステル、（メタ）アクリル酸２−｛［５−（１’，１’，１’−トリフルオロ−２’−トリフルオロメチル−２’−ヒドロキシ）プロピル］ビシクロ［２．２．１］ヘプチル｝エステル等が挙げられる。これらの中で、（メタ）アクリル酸［２−（１−エチルオキシカルボニル−１，１−ジフルオロ−ｎ−ブチル）］エステルが好ましい。
【０１６６】
構造単位（ｆ２）の含有割合としては、［Ｆ］重合体を構成する全構造単位に対して、３０モル％〜９０モル％が好ましく、５０モル％〜８０モル％がより好ましい。
【０１６７】
［他の構造単位］
［Ｆ］重合体は、構造単位（ｆ１）、構造単位（ｆ２）以外の「他の構造単位」を含んでいてもよい。他の構造単位としては、例えば、［Ａ］重合体についての上記式（７−１）で表される構造単位（Ｉ）等が挙げられる。
【０１６８】
他の構造単位の含有割合としては、［Ｆ］重合体を構成する全構造単位に対して、５モル％〜９０モル％が好ましく、１０モル％〜８０モル％がより好ましく、２０モル％〜７０モル％がさらに好ましい。
【０１６９】
［Ｆ］重合体の含有量としては、［Ａ］重合体１００質量部に対して、０．１質量部〜２０質量部が好ましく、１質量部〜１０質量部がより好ましく、１質量部〜５質量部がさらに好ましい。０．１質量部未満であると、［Ｆ］重合体を含有させる効果が十分でない場合がある。一方、２０質量部を超えると、レジスト表面の撥水性が高くなりすぎて現像不良が起こる場合がある。
【０１７０】
［Ｆ］重合体におけるフッ素原子の含有率としては、［Ａ］重合体よりも大きいことが好ましい。［Ｆ］重合体におけるフッ素原子含有率が［Ａ］重合体よりも大きいと、［Ａ］重合体及び［Ｆ］重合体を含有するフォトレジスト組成物により形成されたレジスト膜表面の撥水性を高めることができ、液浸露光時にレジスト上層膜を別途形成する必要がなくなる。上記の効果を十分に発揮するためには、［Ａ］重合体におけるフッ素原子の含有率と、［Ｆ］重合体におけるフッ素原子の含有率との差が１質量％以上であることが好ましく、３質量％以上であることがより好ましい。なお、このフッ素原子含有率（質量％）は、１３Ｃ−ＮＭＲにより重合体の構造を求め、その結果から算出することができる。
【０１７１】
＜［Ｆ］重合体の合成方法＞
［Ｆ］重合体は、例えば、所定の各構造単位に対応する単量体を、ラジカル重合開始剤を使用し、適当な溶媒中で重合することにより製造できる。
【０１７２】
上記ラジカル重合開始剤としては、例えば、［Ａ］重合体の合成方法で用いた開始剤と同様の開始剤等が挙げられる。上記溶媒としては、例えば、［Ａ］重合体の合成方法で用いた溶媒と同様の溶媒等が挙げられる。
【０１７３】
上記重合における反応温度としては、通常４０℃〜１５０℃であり、５０℃〜１２０℃が好ましい。反応時間としては、通常１時間〜４８時間であり、１時間〜２４時間が好ましい。
【０１７４】
［Ｆ］重合体のＭｗとしては、１，０００〜５０，０００が好ましく、２，０００〜３０，０００がより好ましく、３，０００〜１０，０００がさらに好ましい。［Ｆ］重合体のＭｗが１，０００未満の場合、十分な後退接触角を得ることができない。一方、Ｍｗが５０，０００を超えると、レジストとした際の現像性が低下する傾向にある。
【０１７５】
［Ｆ］重合体のＭｗとＭｎとの比（Ｍｗ／Ｍｎ）としては、１〜５が好ましく、１〜３がより好ましい。
【０１７６】
＜［Ｇ］溶媒＞
当該フォトレジスト組成物（Ｉ）は、通常、［Ｇ］溶媒を含有する。［Ｇ］溶媒としては、例えば、アルコール系溶媒、ケトン系溶媒、アミド系溶媒、エーテル系溶媒、エステル系溶媒等が挙げられる。［Ｇ］溶媒は、単独で又は２種以上を組み合わせて用いてもよい。
【０１７７】
上記アルコール系溶媒としては、例えば、
モノアルコール系溶媒として、メタノール、エタノール、ｎ−プロパノール、ｉｓｏ−プロパノール、ｎ−ブタノール、ｉｓｏ−ブタノール、ｓｅｃ−ブタノール、ｔｅｒｔ−ブタノール、ｎ−ペンタノール、ｉｓｏ−ペンタノール、２−メチルブタノール、ｓｅｃ−ペンタノール、ｔｅｒｔ−ペンタノール、３−メトキシブタノール、ｎ−ヘキサノール、２−メチルペンタノール、ｓｅｃ−ヘキサノール、２−エチルブタノール、ｓｅｃ−ヘプタノール、３−ヘプタノール、ｎ−オクタノール、２−エチルヘキサノール、ｓｅｃ−オクタノール、ｎ−ノニルアルコール、２，６−ジメチル−４−ヘプタノール、ｎ−デカノール、ｓｅｃ−ウンデシルアルコール、トリメチルノニルアルコール、ｓｅｃ−テトラデシルアルコール、ｓｅｃ−ヘプタデシルアルコール、フルフリルアルコール、フェノール、シクロヘキサノール、メチルシクロヘキサノール、３，３，５−トリメチルシクロヘキサノール、ベンジルアルコール、ジアセトンアルコール等；
多価アルコール系溶媒として、エチレングリコール、１，２−プロピレングリコール、１，３−ブチレングリコール、２，４−ペンタンジオール、２−メチル−２，４−ペンタンジオール、２，５−ヘキサンジオール、２，４−ヘプタンジオール、２−エチル−１，３−ヘキサンジオール、ジエチレングリコール、ジプロピレングリコール、トリエチレングリコール、トリプロピレングリコール等；
多価アルコール部分エーテル系溶媒として、エチレングリコールモノメチルエーテル、エチレングリコールモノエチルエーテル、エチレングリコールモノプロピルエーテル、エチレングリコールモノブチルエーテル、エチレングリコールモノヘキシルエーテル、エチレングリコールモノフェニルエーテル、エチレングリコールモノ−２−エチルブチルエーテル、ジエチレングリコールモノメチルエーテル、ジエチレングリコールモノエチルエーテル、ジエチレングリコールモノプロピルエーテル、ジエチレングリコールモノブチルエーテル、ジエチレングリコールモノヘキシルエーテル、プロピレングリコールモノメチルエーテル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、ジプロピレングリコールモノプロピルエーテル等が挙げられる。
【０１７８】
上記ケトン系溶媒としては、例えば、アセトン、メチルエチルケトン、メチル−ｎ−プロピルケトン、メチル−ｎ−ブチルケトン、ジエチルケトン、メチル−ｉｓｏ−ブチルケトン、メチル−ｎ−ペンチルケトン、エチル−ｎ−ブチルケトン、メチル−ｎ−ヘキシルケトン、ジ−ｉｓｏ−ブチルケトン、トリメチルノナノン、シクロペンタノン、シクロヘキサノン、シクロヘプタノン、シクロオクタノン、メチルシクロヘキサノン、２，４−ペンタンジオン、アセトニルアセトン、ジアセトンアルコール、アセトフェノン等が挙げられる。
【０１７９】
上記アミド系溶媒としては、例えば、Ｎ，Ｎ’−ジメチルイミダゾリジノン、Ｎ−メチルホルムアミド、Ｎ，Ｎ−ジメチルホルムアミド、Ｎ，Ｎ−ジエチルホルムアミド、アセトアミド、Ｎ−メチルアセトアミド、Ｎ，Ｎ−ジメチルアセトアミド、Ｎ−メチルプロピオンアミド、Ｎ−メチルピロリドン等が挙げられる。
【０１８０】
上記エーテル系溶媒としては、例えば、ジエチルエーテル、ジプロピルエーテル、ジブチルエーテル、ジフェニルエーテル等が挙げられる。
【０１８１】
上記エステル系溶媒としては、例えば、ジエチルカーボネート、酢酸メチル、酢酸エチル、酢酸ｎ−プロピル、酢酸ｉｓｏ−プロピル、酢酸ｎ−ブチル、酢酸ｉｓｏ−ブチル、酢酸ｓｅｃ−ブチル、酢酸ｎ−ペンチル、酢酸ｓｅｃ−ペンチル、酢酸３−メトキシブチル、酢酸メチルペンチル、酢酸２−エチルブチル、酢酸２−エチルヘキシル、酢酸ベンジル、酢酸シクロヘキシル、酢酸メチルシクロヘキシル、酢酸ｎ−ノニル、アセト酢酸メチル、アセト酢酸エチル、酢酸エチレングリコールモノメチルエーテル、酢酸エチレングリコールモノエチルエーテル、酢酸ジエチレングリコールモノメチルエーテル、酢酸ジエチレングリコールモノエチルエーテル、酢酸ジエチレングリコールモノ−ｎ−ブチルエーテル、酢酸プロピレングリコールモノメチルエーテル、酢酸プロピレングリコールモノエチルエーテル、酢酸プロピレングリコールモノプロピルエーテル、酢酸プロピレングリコールモノブチルエーテル、酢酸ジプロピレングリコールモノメチルエーテル、酢酸ジプロピレングリコールモノエチルエーテル、ジ酢酸グリコール、酢酸メトキシトリグリコール、プロピオン酸エチル、プロピオン酸ｎ−ブチル、プロピオン酸ｉｓｏ−アミル、シュウ酸ジエチル、シュウ酸ジ−ｎ−ブチル、乳酸メチル、乳酸エチル、乳酸ｎ−ブチル、乳酸ｎ−アミル、マロン酸ジエチル、フタル酸ジメチル、フタル酸ジエチル等が挙げられる。
【０１８２】
これらの中で、ケトン系溶媒、エステル系溶媒が好ましく、上記ケトン系溶媒としてはシクロヘキサノンがより好ましく、上記エステル系溶媒としは酢酸プロピレングリコールモノメチルエーテルがより好ましい。
【０１８３】
＜［Ｈ］偏在化促進剤＞
［Ｈ］偏在化促進剤は、［Ｆ］重合体を、より効率的にレジスト膜表面に偏析させる成分である。当該フォトレジスト組成物（Ｉ）が［Ｈ］偏在化促進剤を含有することで、［Ｆ］重合体をレジスト膜表面に偏析させることができ、結果として［Ｆ］重合体の配合量を少なくすることができる。［Ｈ］偏在化促進剤としては、例えば、ラクトン化合物、カーボネート化合物、ニトリル化合物、多価アルコール等が挙げられる。なお、［Ｈ］偏在化促進剤は、単独で又は２種以上を組み合わせて用いてもよい。
【０１８４】
上記ラクトン化合物としては、例えば、γ−ブチロラクトン、バレロラクトン、メバロニックラクトン、ノルボルナンラクトン等が挙げられる。
【０１８５】
上記カーボネート化合物としては、例えば、プロピレンカーボネート、エチレンカーボネート、ブチレンカーボネート、ビニレンカーボネート等が挙げられる。
【０１８６】
上記ニトリル化合物としては、例えば、スクシノニトリル等が挙げられる。
【０１８７】
上記多価アルコールとしては、例えば、グリセリン等が挙げられる。
【０１８８】
これらの中で、ラクトン化合物が好ましく、γ−ブチロラクトンがより好ましい。
【０１８９】
［Ｈ］偏在化促進剤の含有量としては、重合体の総量１００質量部に対して、５質量部〜３００質量部が好ましく、１０質量〜１００質量部がより好ましく、２０質量部〜７０質量部がさらに好ましい。
【０１９０】
＜その他の任意成分＞
当該フォトレジスト組成物（Ｉ）は、上記［Ａ］成分〜［Ｈ］成分以外にも、界面活性剤、脂環式骨格含有化合物、増感剤等のその他の任意成分を含有していてもよい。その他の任意成分は、各成分を単独で又は２種以上組み合わせて用いてもよい。また、その他の任意成分の含有量は、その目的に応じて、適宜決定することができる。
【０１９１】
＜フォトレジスト組成物（Ｉ）の調製＞
当該フォトレジスト組成物（Ｉ）は、［Ａ］重合体、［Ｂ］酸拡散制御剤、及び必要に応じて［Ｃ］酸発生剤等の各任意成分を所定の割合で混合することにより調製できる。
【０１９２】
当該フォトレジスト組成物（Ｉ）の固形分濃度としては、０．１質量％〜５０質量％が好ましく、０．５質量％〜３０質量％がより好ましく、１質量％〜１０質量％がさらに好ましい。
【０１９３】
＜フォトレジスト組成物（ＩＩ）＞
本発明のフォトレジスト組成物（ＩＩ）は、［Ａ］重合体、及び［Ｄ］酸発生剤を含有し、［Ｄ］酸発生剤が化合物（Ｉ）を含む組成物である。また、当該フォトレジスト組成物（ＩＩ）は、好適成分として［Ｅ］酸拡散制御剤を含有してもよい。また、当該フォトレジスト組成物（ＩＩ）は、本発明の効果を損なわない範囲で、［Ｇ］溶媒等のその他の任意成分を含有してもよい。以下、各成分について詳述する。
【０１９４】
＜［Ａ］重合体＞
［Ａ］重合体は、構造単位（Ｉ）を有する重合体である。この［Ａ］重合体は、上記フォトレジスト組成物（Ｉ）の項で詳述しているため、その詳細な説明は省略する。
【０１９５】
［構造単位（Ｉ）］
構造単位（Ｉ）は、酸解離性基を含む構造単位である。上記構造単位（Ｉ）の含有割合としては、［Ａ］重合体を構成する全構造単位に対して、５モル％〜９０モル％が好ましく、５モル％〜７０モル％がより好ましく、１０モル％〜６０モル％がさらに好ましい。
上記構造単位（Ｉ）の含有割合を上記範囲とすることで、現像後のレジストパターンの形状を効果的に向上させることができる。
【０１９６】
＜［Ａ］重合体の合成方法＞
［Ａ］重合体は、ラジカル重合等の常法に従って合成することができる。［Ａ］重合体の合成方法は、上記フォトレジスト組成物（Ｉ）の項で上述しているため、その詳細な説明は省略する。
【０１９７】
［Ａ］重合体のゲルパーミエーションクロマトグラフィ（ＧＰＣ）によるポリスチレン換算重量平均分子量（Ｍｗ）は、１，０００〜５０，０００が好ましく、１，０００〜４０，０００がより好ましく、１，０００〜３０，０００が特に好ましい。［Ａ］重合体のＭｗが１，０００未満であると、レジストとしての耐熱性が低下するおそれがある。一方、［Ａ］重合体のＭｗが５０，０００を超えると、レジストとしての現像性が低下するおそれがある。
【０１９８】
＜［Ｄ］酸発生剤＞
［Ｄ］酸発生剤は、露光により酸を発生する感放射線性の成分である。［Ｄ］酸発生剤は、上記化合物（Ｉ）を含んでいる。また、［Ｄ］酸発生剤は、本発明の効果を損なわない範囲で、化合物（Ｉ）以外の酸発生剤を含んでいてもよい。当該フォトレジスト組成物（ＩＩ）が［Ｄ］酸発生剤を含有することで、レジスト膜中での［Ｄ］酸発生剤自身の拡散を抑えることができ、その結果、露光部と未露光部とのコントラストを高めて良好な形状のレジストパターンを形成することができる。なお、化合物（Ｉ）については、＜化合物（Ｉ）＞の項で上述しているため、その詳細な説明は省略する。
【０１９９】
上記化合物（Ｉ）以外の酸発生剤としては、例えば、フォトレジスト組成物（Ｉ）についての［Ｃ］酸発生剤として例示したものと同様の酸発生剤等が挙げられる。
【０２００】
［Ｄ］酸発生剤中における化合物（Ｉ）の含有率としては、３０質量％以上が好ましく、５０質量％以上がより好ましく、７０質量％以上がさらに好ましい。化合物（Ｉ）の含有率を上記範囲とすることで、効率良く酸の拡散を抑制することができる。
【０２０１】
［Ｄ］酸発生剤の含有量としては、レジストとしての感度及び現像性を確保する観点から、当該フォトレジスト組成物（ＩＩ）に含まれる重合体の総量１００質量部に対して、１質量部〜１００質量部が好ましく、５質量部〜８０質量部がより好ましく、１質量部〜５０質量部がさらに好ましい。［Ｄ］酸発生剤の含有量が１質量部未満では、感度、及び現像性が低下する傾向にある。一方、１００質量部を超えると、放射線に対する透明性が低下して矩形のレジストパターンが得られ難くなる傾向がある。
【０２０２】
＜［Ｅ］酸拡散制御剤＞
［Ｅ］酸拡散制御剤は、化合物（Ｉ）とは異なる化合物である。この［Ｅ］酸拡散制御剤は、露光により発生した酸の拡散を制御する成分である。当該フォトレジスト組成物（ＩＩ）が［Ｅ］酸拡散制御剤を含有することで、露光により発生した酸の拡散を抑制することができ、その結果、形成されるレジストパターンのコントラストを向上させることができる。なお、［Ｅ］酸拡散制御剤は、単独で又は２種以上を組み合わせて用いてもよい。
【０２０３】
［Ｅ］酸拡散制御剤としては、例えば、アミン化合物、アミド基含有化合物、ウレア化合物、含窒素複素環化合物等が挙げられる。
【０２０４】
上記アミン化合物としては、例えば、モノ（シクロ）アルキルアミン類；ジ（シクロ）アルキルアミン類；トリ（シクロ）アルキルアミン類；置換アルキルアニリン又はその誘導体；エチレンジアミン、Ｎ，Ｎ，Ｎ’，Ｎ’−テトラメチルエチレンジアミン、テトラメチレンジアミン、ヘキサメチレンジアミン、４，４’−ジアミノジフェニルメタン、４，４’−ジアミノジフェニルエーテル、４，４’−ジアミノベンゾフェノン、４，４’−ジアミノジフェニルアミン、２，２−ビス（４−アミノフェニル）プロパン、２−（３−アミノフェニル）−２−（４−アミノフェニル）プロパン、２−（４−アミノフェニル）−２−（３−ヒドロキシフェニル）プロパン、２−（４−アミノフェニル）−２−（４−ヒドロキシフェニル）プロパン、１，４−ビス（１−（４−アミノフェニル）−１−メチルエチル）ベンゼン、１，３−ビス（１−（４−アミノフェニル）−１−メチルエチル）ベンゼン、ビス（２−ジメチルアミノエチル）エーテル、ビス（２−ジエチルアミノエチル）エーテル、１−（２−ヒドロキシエチル）−２−イミダゾリジノン、２−キノキサリノール、Ｎ，Ｎ，Ｎ’，Ｎ’−テトラキス（２−ヒドロキシプロピル）エチレンジアミン、Ｎ，Ｎ，Ｎ’，Ｎ’’Ｎ’’−ペンタメチルジエチレントリアミン等が挙げられる。
【０２０５】
上記アミド基含有化合物としては、例えば、Ｎ−ｔ−ブトキシカルボニル−４−ヒドロキシピペリジン等のＮ−ｔ−ブトキシカルボニル基含有アミノ化合物；Ｎ−ｔ−アミロキシカルボニル−４−ヒドロキシピペリジン等のＮ−ｔ−アミロキシカルボニル基含有アミノ化合物；ホルムアミド、Ｎ−メチルホルムアミド、Ｎ，Ｎ−ジメチルホルムアミド、アセトアミド、Ｎ−メチルアセトアミド、Ｎ，Ｎ−ジメチルアセトアミド、プロピオンアミド、ベンズアミド、ピロリドン、Ｎ−メチルピロリドン、Ｎ−アセチル−１−アダマンチルアミン、イソシアヌル酸トリス（２−ヒドロキシエチル）等が挙げられる。
【０２０６】
上記ウレア化合物としては、例えば、尿素、メチルウレア、１，１−ジメチルウレア、１，３−ジメチルウレア、１，１，３，３−テトラメチルウレア、１，３−ジフェニルウレア、トリ−ｎ−ブチルチオウレア等が挙げられる。
【０２０７】
上記含窒素複素環化合物としては、例えば、２−フェニルイミダゾール等のイミダゾール類；ピリジン類；ピペラジン類；ピラジン、ピラゾール、ピリダジン、キノザリン、プリン、ピロリジン、ピペリジン、ピペリジンエタノール、３−ピペリジノ−１，２−プロパンジオール、モルホリン、４−メチルモルホリン、１−（４−モルホリニル）エタノール、４−アセチルモルホリン、３−（Ｎ−モルホリノ）−１，２−プロパンジオール、１，４−ジメチルピペラジン、１，４−ジアザビシクロ［２．２．２］オクタン等が挙げられる。
【０２０８】
これらの中で、アミド基含有化合物が好ましく、Ｎ−ｔ−ブトキシカルボニル基含有アミノ化合物がより好ましく、Ｎ−ｔ−ブトキシカルボニル−４−ヒドロキシピペリジンがさらに好ましい。
【０２０９】
［Ｅ］酸拡散制御剤の含有量としては、当該フォトレジスト組成物（ＩＩ）に含まれる重合体の総量１００質量部に対して、３０質量部以下が好ましく、２５質量部以下がより好ましく、２０質量部以下がさらに好ましく、５質量部以下が特に好ましい。［Ｅ］酸拡散制御剤が過剰に含有されると、形成したレジスト膜の感度が著しく低下するおそれがある。
【０２１０】
＜［Ｇ］溶媒＞
当該フォトレジスト組成物（ＩＩ）は、通常、［Ｇ］溶媒を含有する。この［Ｇ］溶媒は、上記フォトレジスト組成物（Ｉ）の項で上述しているため、その詳細な説明は省略する。
【０２１１】
＜その他の任意成分＞
当該フォトレジスト組成物（ＩＩ）は、上記［Ａ］成分〜［Ｇ］成分以外にも、界面活性剤等のその他の任意成分を含有していてもよい。なお、その他の任意成分は、上記フォトレジスト組成物（Ｉ）で説明したものと同じものを適用できる。
【０２１２】
＜フォトレジスト組成物（ＩＩ）の調製＞
当該フォトレジスト組成物（ＩＩ）は、［Ａ］重合体、［Ｄ］酸発生剤、及び必要に応じて［Ｅ］酸拡散制御剤等の各任意成分を所定の割合で混合することにより調製できる。
【０２１３】
当該フォトレジスト組成物（ＩＩ）の固形分濃度としては、０．１質量％〜５０質量％が好ましく、０．５質量％〜３０質量％がより好ましく、１質量％〜１０質量％がさらに好ましい。
【０２１４】
＜レジストパターンの形成方法＞
当該フォトレジスト組成物を用いたレジストパターンの形成方法は、例えば、
（Ａ１）当該フォトレジスト組成物を基板上に塗布し、レジスト膜を形成する工程、
（Ａ２）マスクを介して、上記レジスト膜を露光する工程、及び
（Ａ３）上記露光されたレジスト膜を現像する工程
を有する。以下、各工程について説明する。
【０２１５】
［工程（Ａ１）］
本工程では、当該フォトレジスト組成物を基板上に塗布し、レジスト膜を形成する。塗布方法としては特に限定されないが、例えば、回転塗布、流延塗布、ロール塗布等の適宜の塗布手段を採用することができる。基板としては、例えば、シリコンウエハー、アルミニウムで被覆されたウエハー等が挙げられる。具体的には、得られるレジスト膜が所定の厚さになるように当該組成物を塗布した後、必要に応じてプレベーク（ＰＢ）することで塗膜中の溶媒を揮発させる。塗膜の膜厚としては、１０ｎｍ〜５００ｎｍが好ましい。ＰＢの温度としては、通常６０℃〜１４０℃であり、８０℃〜１２０℃が好ましい。ＰＢの時間としては、通常５秒〜６００秒であり、１０秒〜３００秒が好ましい。
【０２１６】
［工程（Ａ２）］
本工程では、工程（Ａ１）で形成されたレジスト膜に、（場合によっては、水等の液浸媒体を介して）放射線を照射し、露光させる。このとき、所定のパターンを有するマスクを介して放射線を照射する。上記放射線としては、目的とするパターンの線幅に応じて、例えば、可視光線、紫外線、遠紫外線、ＥＵＶ、Ｘ線、電子線等から適宜選択される。これらの中で、フォトレジスト組成物（Ｉ）を用いた場合はＡｒＦエキシマレーザー光（波長１９３ｎｍ）等の遠紫外線が好ましく、フォトレジスト組成物（ＩＩ）を用いた場合は電子線又はＥＵＶ光（波長１３．５ｎｍ）が好ましい。
【０２１７】
また、露光後にポストエクスポージャーベーク（ＰＥＢ）を行うことが好ましい。ＰＥＢを行うことで、レジスト膜の露光された部位における酸解離性基の解離反応を円滑に進行させることができる。ＰＥＢの温度としては、通常５０℃〜１８０℃であり、８０℃〜１３０℃が好ましい。ＰＥＢの時間としては、通常５秒〜６００秒であり、１０秒〜３００秒が好ましい。
【０２１８】
本発明においては、フォトレジスト組成物の潜在能力を最大限に引き出すため、例えば、使用される基板上に有機系又は無機系の反射防止膜を形成しておくこともできる。また、環境雰囲気中に含まれる塩基性不純物等の影響を防止するため、例えば、塗膜上に保護膜を設けることもできる。また、液浸露光を行う場合は、液浸媒体とレジスト膜との直接的な接触を避けるため、例えば、レジスト膜上に液浸用保護膜を設けてもよい。
【０２１９】
［工程（Ａ３）］
本工程では、工程（Ａ２）で露光されたレジスト膜を、例えば、アルカリ現像液、有機溶媒現像液等の現像液で現像することにより所定のレジストパターンを形成する。
【０２２０】
上記アルカリ現像液としては、例えば、水酸化ナトリウム、水酸化カリウム、炭酸ナトリウム、けい酸ナトリウム、メタけい酸ナトリウム、アンモニア水、エチルアミン、ｎ−プロピルアミン、ジエチルアミン、ジ−ｎ−プロピルアミン、トリエチルアミン、メチルジエチルアミン、エチルジメチルアミン、トリエタノールアミン、テトラメチルアンモニウムヒドロキシド（ＴＭＡＨ）、ピロール、ピペリジン、コリン、１，８−ジアザビシクロ−［５．４．０］−７−ウンデセン、１，５−ジアザビシクロ−［４．３．０］−５−ノネン等のアルカリ性化合物の少なくとも１種を溶解したアルカリ性水溶液等が挙げられる。
【０２２１】
上記有機溶媒現像液としては、例えば、
アルコール系溶媒として、メタノール、エタノール、ｎ−プロパノール、ｉｓｏ−プロパノール、ｎ−ブタノール、ｉｓｏ−ブタノール、ｓｅｃ−ブタノール等；
エーテル系溶媒として、ジエチルエーテル、ジプロピルエーテル、ジブチルエーテル、テトラヒドロフラン、ジオキサン、ジフェニルエーテル、アニソール等；
ケトン系溶媒として、アセトン、メチルエチルケトン、メチル−ｎ−プロピルケトン、メチル−ｎ−ブチルケトン等；
アミド系溶媒として、Ｎ，Ｎ’−ジメチルイミダゾリジノン、Ｎ−メチルホルムアミド、Ｎ，Ｎ−ジメチルホルムアミド等；
エステル系溶媒として、ジエチルカーボネート、酢酸メチル、酢酸エチル、酢酸ｎ−プロピル、酢酸ｉｓｏ−プロピル、酢酸ｎ−ブチル等が挙げられる。
【０２２２】
これらの現像液は、単独で又は２種以上を組み合わせて用いてもよい。なお、現像後は、水等で洗浄し、乾燥することが一般的である。
【０２２３】
＜化合物＞
本発明の化合物は、上記式（１）で表される化合物である。この化合物は上記化合物（Ｉ）と同様の化合物である（当該化合物を、以下、「化合物（Ｉ）」ともいう）。当該化合物（Ｉ）は、フォトレジスト組成物の酸拡散制御剤又は酸発生剤として好適に用いられる。当該化合物（Ｉ）が上記構造を有することで、この化合物（Ｉ）をフォトレジスト組成物における酸拡散制御剤等として用いた場合、形成されるレジスト膜中での拡散を抑えることができ、露光部と未露光部とのコントラストを高めてＬＷＲ性能等の特性に優れたレジストパターンを形成することができる。以下、当該化合物（Ｉ）について説明する。
【０２２４】
上記式（１）中、Ｒ１、Ｒ２、Ｒ３及びＲは、それぞれ独立して、水素原子又は炭素数１〜２０の１価の有機基である。これらのＲ１、Ｒ２、Ｒ３及びＲのうちのいずれか２つが互いに結合して環構造を形成してもよい。Ｘは、単結合、酸素原子又は−ＮＲａ−である。このＲａは、水素原子、ヒドロキシ基又は炭素数１〜２０の１価の有機基であり、上記Ｒと互いに結合して環構造を形成してもよい。Ａ−は、−ＳＯ３−又は−ＣＯ２−である。Ｍ＋は、１価のオニウムカチオンである。但し、Ａ−が−ＣＯ２−の場合、Ｒ１、Ｒ２、Ｒ３及びＲは、同時に水素原子である場合はない。
【０２２５】
なお、式（１）の詳細は、上述の＜化合物（Ｉ）＞の項で説明した内容を適用できるため、ここでの説明は省略する。
【０２２６】
上記化合物（Ｉ）の好適な一態様としては、上記式（１）におけるＸが酸素原子であり、かつ上記Ｒが上記式（ｉ）で表される非酸解離性基である化合物（以下、「化合物（Ｉ−１）」ともいう）である場合が挙げられる。当該化合物が上記構造を有することで、この化合物（Ｉ−１）を酸拡散制御剤等として含むフォトレジスト組成物は、ＬＷＲ性能等の特性により優れたレジストパターンを形成することができる。これは、化合物（Ｉ−１）の構造とフォトレジスト組成物が通常含有する重合体の構造とが近似することにより相溶性が高められ、その結果、均一なレジスト膜が形成されるためであると推察される。
【０２２７】
上記式（ｉ）中、Ｒｂ１、Ｒｂ２及びＲｂ３は、それぞれ独立して、水素原子、ヒドロキシ基又は炭素数１〜１９の１価の有機基である。この有機基の少なくとも１つは極性基及び連結基の少なくとも一方を含み、この連結基は−Ｏ−ＣＯ−Ｏ−、−Ｓ−、−Ｏ−、−ＳＯ２−Ｏ−、−ＮＨ−又は−ＣＯ−Ｏ−である。但し、上記Ｒｂ１、Ｒｂ２及びＲｂ３のうちの２つ以上が互いに結合して環構造を形成してもよい。Ｒｂ１、Ｒｂ２及びＲｂ３は、同時に水素原子である場合はない。
【０２２８】
上記Ｒｂ１、Ｒｂ２及びＲｂ３で表される炭素数１〜１９の１価の有機基としては、例えば、上記式（１）におけるＲ１、Ｒ２、Ｒ３及びＲで表される炭素数１〜２０の１価の有機基として例示した基のうちの炭素数１〜１９のものと同じ基等が挙げられる。
【０２２９】
上記極性基としては、例えば、ヒドロキシ基、シアノ基、スルホ基、メルカプト基、アミノ基、ハロゲン原子等が挙げられる。上記ハロゲン原子としては、フッ素原子が好ましい。
【０２３０】
なお、上記Ｒｂ１、Ｒｂ２及びＲｂ３のうちの２つ以上が互いに結合して形成される環構造には、ベンゼン環構造、ナフタレン環構造等の芳香環構造が含まれる。
【０２３１】
上記化合物（Ｉ−１）としては、例えば、化合物（Ｉ）として例示した上記式（ａ−５）〜（ａ−８）、（ａ−２２）及び（ａ−２９）で表される化合物等が挙げられる。
【０２３２】
上記化合物（Ｉ）の好適な他の態様としては、上記式（１）におけるＸが酸素原子であり、かつ上記Ｒが上記式（ｉｉ）で表される酸解離性基である化合物（以下、「化合物（Ｉ−２）」ともいう）である場合が挙げられる。化合物（Ｉ−２）が上記構造を有することで、この化合物（Ｉ−２）を酸拡散制御剤等として含むフォトレジスト組成物によれば、露光による酸解離性基の解離により露光部と未露光部との溶解速度差を高めることができ、その結果、ＬＷＲ性能等の特性により優れたレジストパターンを形成することができる。
【０２３３】
上記式（ｉｉ）中、Ｒｃ１、Ｒｃ２及びＲｃ３は、それぞれ独立して、炭素数１〜１９のアルキル基又は炭素数３〜１９の１価の脂環式炭化水素基である。但し、上記アルキル基及び脂環式炭化水素基が有する水素原子の一部又は全部は置換されていてもよい。また、上記Ｒｃ１、Ｒｃ２及びＲｃ３のうちのいずれか２つが互いに結合してそれらが結合している炭素原子と共に炭素数３〜２０の２価の脂環式炭化水素基を形成してもよい。
【０２３４】
上記Ｒｃ１、Ｒｃ２及びＲｃ３で表される炭素数１〜１９のアルキル基としては、例えば、メチル基、エチル基、ｎ−プロピル基、ｎ−ブチル基等の直鎖状のアルキル基；ｉ−プロピル基、ｉ−ブチル基、ｓｅｃ−ブチル基、ｔ−ブチル基等の分岐状のアルキル基等が挙げられる。
【０２３５】
上記Ｒｃ１、Ｒｃ２及びＲｃ３で表される炭素数３〜１９の１価の脂環式炭化水素基、並びに上記Ｒｃ１、Ｒｃ２及びＲｃ３のうちのいずれか２つが互いに結合して、それらが結合している炭素原子と共に形成される炭素数３〜２０の２価の脂環式炭化水素基としては、例えば、ノルボルナン、トリシクロデカン、テトラシクロドデカン、アダマンタンや、シクロプロパン、シクロブタン、シクロペンタン、シクロヘキサン、シクロヘプタン、シクロオクタン等のシクロアルカン類等に由来する脂環族環からなる基；これらの脂環族環からなる基を、例えば、メチル基、エチル基、ｎ−プロピル基、ｉ−プロピル基、ｎ−ブチル基、１−メチルエチル基、１−メチルプロピル基、２−メチルプロピル基、ｔ−ブチル基等の炭素数１〜４の直鎖状、分岐状又は環状のアルキル基の１種以上或いは１個以上で置換した基等が挙げられる。
【０２３６】
上記アルキル基及び脂環式炭化水素基が有する水素原子の一部又は全部を置換してもよい置換基としては、例えば、ヒドロキシ基等が挙げられる。
【０２３７】
上記化合物（Ｉ−２）としては、例えば、化合物（Ｉ）として例示した上記式（ａ−９）〜（ａ−１２）、（ａ−３０）及び（ａ−３１）で表される化合物等が挙げられる。
【０２３８】
上記化合物（Ｉ）の好適な更に他の態様としては、上記式（１）が、上記式（２）で表される化合物（以下、「化合物（Ｉ−３）」ともいう）である場合が挙げられる。当該化合物が上記構造を有することで、この化合物（Ｉ−３）を酸拡散制御剤等として含むフォトレジスト組成物によれば、形成されるレジスト膜中での酸拡散制御剤等の拡散をより抑えることができ、露光部と未露光部とのコントラストを高めてＬＷＲ性能等の特性により優れたレジストパターンを形成することができる。
【０２３９】
上記式（２）中、Ａ−、Ｍ＋及びＲａは、上記式（１）と同義である。ｎは、０〜５の整数である。上記ｎとしては、０又は１が好ましく、０がより好ましい。
【０２４０】
上記化合物（Ｉ−３）としては、例えば、化合物（Ｉ）として例示した上記式（ｂ−１０）〜（ｂ−１２）及び（ｂ−１４）〜（ｂ−１６）で表される化合物等が挙げられる。
【０２４１】
＜化合物の製造方法＞
当該化合物の製造方法としては、特に限定されないが、下記方法により製造することが好ましい。当該化合物の製造方法が下記工程を有することで、当該化合物を容易かつ確実に製造することができる。
【０２４２】
化合物（Ｉ）の製造方法は、
（１）上記式（４）で表される化合物とＮａＨＳＯ３とを反応させる工程、及び
（２）工程（１）で得られた化合物と上記式（５）で表される化合物とを反応させる工程を有する。
【０２４３】
上記式（４）中、Ｒ１、Ｒ２、Ｒ３、Ｒ及びＸは、式（１）と同義である。上記式（５）及び（６）中、Ｍ＋は、式（１）と同義である。上記式（５）中、Ｅ−は、１価のアニオンである。
【０２４４】
上記Ｅ−で表される１価のアニオンとしては、例えば、ＨＳＯ３−等が挙げられる。以下、各工程について説明する。
【０２４５】
［工程（１）］
本工程では、上記式（４）で表される化合物とＮａＨＳＯ３とを反応させる。上記式（４）で表される化合物として、Ｎ−シクロヘキシルマレイミド等の原料化合物を、例えば、メタノール等のアルコール類、水等の溶媒に加えた後、亜硫酸水素ナトリウム（ＮａＨＳＯ３）をさらに加え、加熱攪拌しながら反応させる。加熱温度としては、３０℃〜１５０℃が好ましく、４０℃〜１００℃がより好ましい。加熱時間としては、３０分〜４８時間が好ましく、１時間〜２４時間がより好ましい。
【０２４６】
［工程（２）］
本工程では、工程（１）で得られた化合物と上記式（５）で表される化合物とを反応させる。上記工程（１）において得られた化合物とトリフェニルスルホニウムクロライド等のスルホニウム塩とを水等の溶媒に加え、攪拌しながら反応させる。次いで得られた反応生成物をジクロロメタン等の抽出溶媒で抽出し、抽出液を乾燥することにより上記式（６）で表される化合物を合成することができる。反応温度としては、０℃〜１００℃が好ましく、０℃〜５０℃がより好ましい。反応時間としては、３０分〜２４時間が好ましく、１時間〜１２時間がより好ましい。
【実施例】
【０２４７】
以下、本発明の実施例によりさらに具体的に説明するが、本発明は、これらの実施例に制限されるものではない。なお、実施例及び比較例における各測定は、下記の方法により行った。【０２４８】
［重量平均分子量（Ｍｗ）及び数平均分子量（Ｍｎ）］
東ソー製ＧＰＣカラム（Ｇ２０００ＨＸＬ：２本、Ｇ３０００ＨＸＬ：１本、Ｇ４０００ＨＸＬ：１本）を用い、流量：１．０ｍＬ／分、溶出溶媒：テトラヒドロフラン、試料濃度：１．０質量％、試料注入量：１００μＬ、カラム温度：４０℃、検出器：示差屈折計の分析条件で、単分散ポリスチレンを標準とするゲルパーミエーションクロマトグラフィ（ＧＰＣ）により測定した。また、分散度（Ｍｗ／Ｍｎ）は、Ｍｗ及びＭｎの測定結果より算出した。【０２４９】
［１３Ｃ−ＮＭＲ分析］
日本電子製ＪＮＭ−ＥＣＸ４００を用い、測定溶媒として重クロロホルムを使用して、各重合体における各構造単位の含有割合（モル％）を求める分析を行った。【０２５０】
＜化合物（Ｉ）の合成＞
［実施例１］（化合物（Ｓ−１）の合成）
上記式（４）で表される化合物としてのＮ−シクロヘキシルマレイミド（化合物（Ｓ−１’））１．２５ｇ（７．０ｍｍｏｌ）を、溶媒としてのメタノール１５ｍＬ及び水１５ｍＬが入った１００ｍＬのナスフラスコに加えた後、亜硫酸水素ナトリウム０．９５ｇ（９．１ｍｍｏｌ）をさらに加えた。次いで５５℃で１８時間加熱攪拌しながら反応させた後、上記溶媒を留去した。そして、得られた固形分に、トリフェニルスルホニウムクロライド１．４６ｇ（４．９ｍｍｏｌ）並びに溶媒としてのジクロロメタン２０ｍＬ及び水１５ｍＬを加え、室温で６時間攪拌して反応させた。その後、得られた反応生成物を抽出溶媒としてのジクロロメタンで抽出した後、水で５回洗浄した。そして、無水硫酸ナトリウムで乾燥した後、上記抽出溶媒を留去することにより下記式で表される化合物（Ｓ−１）２．１８ｇ（収率８５％）を得た。【０２５１】
【化２６】
0006052283.tif 000027
【０２５２】
［実施例２〜４３］（化合物（Ｓ−２）〜（Ｓ−４３）の合成）
Ｎ−シクロヘキシルマレイミド（化合物（Ｓ−１’））の代わりに、下記式（Ｓ−２’）〜（Ｓ−４３’）で表される化合物を用いた以外は、実施例１と同様に操作して、下記式（Ｓ−２）〜（Ｓ−４３）で表される化合物を合成した。なお、下記式（Ｓ−２６’）及び（Ｓ−３０’）〜（Ｓ−３３’）で表される化合物については、上記亜硫酸水素ナトリウムと共に、活性化剤として、この亜硫酸水素ナトリウムと等量のトリエチルアミンも加えて攪拌加熱しながら反応させた。【０２５３】
【化２７】
0006052283.tif 000028
【０２５４】
【化２８】
0006052283.tif 000029
【０２５５】
【化２９】
0006052283.tif 000030
【０２５６】
【化３０】
0006052283.tif 000031
【０２５７】
【化３１】
0006052283.tif 000032
【０２５８】
【化３２】
0006052283.tif 000033
【０２５９】
＜［Ａ］重合体及び［Ｆ］重合体の合成＞
各実施例及び比較例における各重合体の合成で用いた単量体を以下に示す。【０２６０】
【化３３】
0006052283.tif 000034
【０２６１】
［合成例１］（重合体（Ａ−１）の合成）
化合物（Ｍ−１）９．０１ｇ（５０モル％）及び化合物（Ｍ−２）１０．９９ｇ（５０モル％）を２−ブタノン４０ｇに溶解し、開始剤としてＡＩＢＮ０．８１ｇを添加して単量体溶液を調製した。次いで２０ｇの２−ブタノンを入れた１００ｍＬの三口フラスコを３０分窒素パージした後、攪拌しながら８０℃に加熱し、上記調製した単量体溶液を滴下漏斗にて３時間かけて滴下した。滴下開始を重合反応の開始時間とし、重合反応を６時間実施した。重合反応終了後、重合溶液を水冷して３０℃以下に冷却した。４００ｇのメタノール中に冷却した重合溶液を投入し、析出した白色粉末をろ別した。ろ別した白色粉末を８０ｇのメタノールで２回洗浄した後、ろ別し、５０℃で１７時間乾燥させて白色粉末状の重合体（Ａ−１）を合成した（１５．６ｇ、収率７８％）。重合体（Ａ−１）のＭｗは７，２００であり、Ｍｗ／Ｍｎは１．５２であった。１３Ｃ−ＮＭＲ分析の結果、（Ｍ−１）、（Ｍ−２）に由来する各構造単位の含有割合は、それぞれ５０．２モル％及び４９．８モル％であった。【０２６２】
［合成例２］（重合体（Ａ−２）の合成）
化合物（Ｍ−１）９．５３ｇ（５０モル％）、化合物（Ｍ−２）９．２９ｇ（４０モル％）及び化合物（Ｍ−３）１．１８ｇ（１０モル％）を２−ブタノン４０ｇに溶解し、開始剤としてＡＩＢＮ０．８６ｇを添加して単量体溶液を調製した。次いで２０ｇの２−ブタノンを入れた１００ｍＬの三口フラスコを３０分窒素パージした後、攪拌しながら８０℃に加熱し、上記調製した単量体溶液を滴下漏斗にて３時間かけて滴下した。滴下開始を重合反応の開始時間とし、重合反応を６時間実施した。重合反応終了後、重合溶液を水冷して３０℃以下に冷却した。４００ｇのメタノール中に冷却した重合溶液を投入し、析出した白色粉末をろ別した。ろ別した白色粉末を８０ｇのメタノールで２回洗浄した後、ろ別し、５０℃で１７時間乾燥させて白色粉末状の重合体（Ａ−２）を合成した（１４．１ｇ、収率７１％）。重合体（Ａ−２）のＭｗは７，１００であり、Ｍｗ／Ｍｎは１．５３であった。１３Ｃ−ＮＭＲ分析の結果、（Ｍ−１）、（Ｍ−２）及び（Ｍ−３）に由来する各構造単位の含有割合は、それぞれ５０．１モル％、４０．６モル％及び９．３モル％であった。【０２６３】
［合成例３］（重合体（Ａ−３）の合成）
化合物（Ｍ−４）５５．０ｇ（６５モル％）及び化合物（Ｍ−５）４５．０ｇ（３５モル％）、開始剤としてＡＩＢＮ４ｇ、並びにｔ−ドデシルメルカプタン１ｇを、プロピレングリコールモノメチルエーテル１００ｇに溶解した後、窒素雰囲気下、反応温度を７０℃に保持して、１６時間共重合させた。重合反応終了後、重合溶液を１，０００ｇのｎ−ヘキサン中に滴下して、重合体を凝固精製した。次いで上記重合体に、再度プロピレングリコールモノメチルエーテル１５０ｇを加えた後、更に、メタノール１５０ｇ、トリエチルアミン３４ｇ及び水６ｇを加えて、沸点にて還流させながら、８時間加水分解反応を行った。反応終了後、溶剤及びトリエチルアミンを減圧留去し、得られた重合体をアセトン１５０ｇに溶解した後、２，０００ｇの水中に滴下して凝固させ、生成した白色粉末をろ過し、５０℃で１７時間乾燥させて白色粉末状の重合体（Ａ−３）を得た（６５．７ｇ、収率７６．６％）。重合体（Ａ−３）のＭｗは１０，０００であり、Ｍｗ／Ｍｎは２．１０であった。１３Ｃ−ＮＭＲ分析の結果、ｐ−ヒドロキシスチレン及び（Ｍ−５）に由来する各構造単位の含有割合は、それぞれ６５．４モル％及び３４．６モル％であった。【０２６４】
［合成例４］（重合体（Ａ−４）の合成）
化合物（Ｍ−９）７．３１ｇ（４０モル％）、化合物（Ｍ−７）８．５９ｇ（４０モル％）及び化合物（Ｍ−８）４．１０ｇ（２０モル％）を２−ブタノン４０ｇに溶解し、開始剤としてＡＩＢＮ０．７１ｇを添加して単量体溶液を調製した。次いで２０ｇの２−ブタノンを入れた１００ｍＬの三口フラスコを３０分窒素パージした後、攪拌しながら８０℃に加熱し、上記調製した単量体溶液を滴下漏斗にて３時間かけて滴下した。滴下開始を重合反応の開始時間とし、重合反応を６時間実施した。重合反応終了後、重合溶液を水冷して３０℃以下に冷却した。４００ｇのメタノール中に冷却した重合溶液を投入し、析出した白色粉末をろ別した。ろ別した白色粉末を８０ｇのメタノールで２回洗浄した後、ろ別し、５０℃で１７時間乾燥させて白色粉末状の重合体（Ａ−４）を合成した（１５．０ｇ、収率７５％）。重合体（Ａ−４）のＭｗは７，５００であり、Ｍｗ／Ｍｎは１．５３であった。１３Ｃ−ＮＭＲ分析の結果、（Ｍ−９）、（Ｍ−７）及び（Ｍ−８）に由来する各構造単位の含有割合は、それぞれ４０．１モル％、４０．０モル％及び１９．９モル％であった。【０２６５】
［合成例５］（重合体（Ａ−５）の合成）
化合物（Ｍ−９）７．５５ｇ（４０モル％）、化合物（Ｍ−７）８．８７ｇ（４０モル％）、化合物（Ｍ−８）２．１２ｇ（１０モル％）、及び化合物（Ｍ−４）１．４６ｇ（１０モル％）を２−ブタノン４０ｇに溶解し、開始剤としてＡＩＢＮ０．８６ｇを添加して単量体溶液を調製した。次いで２０ｇの２−ブタノンを入れた１００ｍＬの三口フラスコを３０分窒素パージした後、攪拌しながら８０℃に加熱し、上記調製した単量体溶液を滴下漏斗にて３時間かけて滴下した。滴下開始を重合反応の開始時間とし、重合反応を６時間実施した。重合反応終了後、重合溶液を水冷して３０℃以下に冷却した。４００ｇのメタノール中に冷却した重合溶液を投入し、析出した白色粉末をろ別した。次いで上記重合体に、プロピレングリコールモノメチルエーテル３０ｇを加えた後、更に、メタノール３０ｇ、トリエチルアミン１０ｇ及び水２ｇを加えて、沸点にて還流させながら、８時間加水分解反応を行った。反応終了後、溶剤及びトリエチルアミンを減圧留去し、得られた重合体を２−ブタノン６０ｇに溶解した後、４００ｇのメタノール中に冷却した重合溶液を投入し、析出した白色粉末をろ別した。ろ別した白色粉末を８０ｇのメタノールで２回洗浄した後、ろ別し、５０℃で１７時間乾燥させて白色粉末状の重合体（Ａ−５）を合成した（１４．４ｇ、収率７３％）。重合体（Ａ−５）のＭｗは７，１００であり、Ｍｗ／Ｍｎは１．５３であった。１３Ｃ−ＮＭＲ分析の結果、（Ｍ−９）、（Ｍ−７）、（Ｍ−８）及びｐ−ヒドロキシスチレンに由来する各構造単位の含有割合は、それぞれ４０．１モル％、４０．１モル％、９．９モル％及び９．９モル％であった。【０２６６】
［合成例６］（重合体（Ａ−６）の合成）
化合物（Ｍ−４）５６．７ｇ（７０モル％）及び化合物（Ｍ−１０）４３．３ｇ（３０モル％）、開始剤としてＡＩＢＮ４、１ｇ、並びにｔ−ドデシルメルカプタン１ｇを、プロピレングリコールモノメチルエーテル１００ｇに溶解した後、窒素雰囲気下、反応温度を７０℃に保持して、１６時間共重合させた。重合反応収量後、重合溶液を１，０００ｇのｎ−ヘキサン中に滴下して、重合体を凝固精製した。次いで上記重合体に、再度プロピレングリコールモノメチルエーテル１５０ｇを加えた後、更に、メタノール１５０ｇ、トリエチルアミン３４ｇ及び水６ｇを加えて、沸点にて還流させながら、８時間加水分解反応を行った。反応終了後、溶剤及びトリエチルアミンを減圧留去し、得られた重合体をアセトン１５０ｇに溶解した後、２，０００ｇの水中に滴下して凝固させ、生成した白色粉末をろ過し、５０℃で１７時間乾燥させて白色粉末の重合体（Ａ−６）を得た（６２．１ｇ、収率７２．８％）。重合体（Ａ−６）のＭｗは１０，０００であり、Ｍｗ／Ｍｎは２．２０であった。１３Ｃ−ＮＭＲ分析の結果、ｐ−ヒドロキシスチレン及び（Ｍ−１０）に由来する各構造単位の含有割合は、それぞれ７０．２モル％及び２８．８モル％であった。【０２６７】
［合成例７］（重合体（Ｆ−１）の合成）
化合物（Ｍ−１）７９．９ｇ（７０モル％）及び化合物（Ｍ−６）２０．９１ｇ（３０モル％）を、１００ｇの２−ブタノンに溶解し、開始剤としてジメチル２，２’−アゾビスイソブチレート４．７７ｇを溶解させて単量体溶液を調製した。次いで１００ｇの２−ブタノンを入れた１，０００ｍＬの三口フラスコを３０分窒素パージした後、攪拌しながら８０℃に加熱し、上記調製した単量体溶液を滴下漏斗にて３時間かけて滴下した。滴下開始を重合反応の開始時間とし、重合反応を６時間実施した。重合反応終了後、重合溶液を水冷して３０℃以下に冷却した。反応溶液を２Ｌ分液漏斗に移液した後、１５０ｇのｎ−ヘキサンで上記重合溶液を均一に希釈し、６００ｇのメタノールを投入して混合した。
次いで３０ｇの蒸留水を投入し、さらに攪拌して３０分静置した。その後、下層を回収し、固形分である重合体（Ｆ−１）を含むプロピレングリコールモノメチルエーテルアセテート溶液を得た（収率６０％）。重合体（Ｆ−１）のＭｗは７，２００であり、Ｍｗ／Ｍｎは２．００であった。１３Ｃ−ＮＭＲ分析の結果、（Ｍ−１）及び（Ｍ−６）に由来する各構造単位の含有割合は、それぞれ７１．１モル％及び２８．９モル％であった。【０２６８】
＜フォトレジスト組成物（Ｉ）の調製＞
下記実施例４４〜９７及び比較例１、２のフォトレジスト組成物（Ｉ）の調製に用いた［Ｂ］成分（化合物（Ｓ−１）〜（Ｓ−４３）以外）、［Ｃ］酸発生剤、［Ｇ］溶媒及び［Ｈ］偏在化促進剤を以下に示す。【０２６９】
［［Ｂ］成分］
ｂ−１：トリフェニルスルホニウム１０−カンファ−スルホネート【０２７０】
［［Ｃ］酸発生剤］【０２７１】
【化３４】
0006052283.tif 000035
【０２７２】
［［Ｇ］溶媒］
Ｇ−１：酢酸プロピレングリコールモノメチルエーテル
Ｇ−２：シクロヘキサノン【０２７３】
［［Ｈ］偏在化促進剤］
Ｈ−１：γ−ブチロラクトン【０２７４】
［実施例４４］
［Ａ］重合体としての（Ａ−１）１００質量部、［Ｂ］酸拡散制御剤としての（Ｓ−１）３０質量部、［Ｃ］酸発生剤としての（Ｃ−１）８．５質量部、［Ｆ］重合体としての（Ｆ−１）３質量部、［Ｇ］溶媒としての（Ｇ−１）２，２４０質量部及び（Ｇ−２）９６０質量部、並びに［Ｈ］偏在化促進剤としての（Ｈ−１）３０質量部を配合してフォトレジスト組成物（Ｊ−１）を調製した。【０２７５】
［実施例４５〜９７及び比較例１、２］
下記表１に示す種類及び配合量の各成分を用いた以外は、実施例４４と同様に操作して、各フォトレジスト組成物を調製した。【０２７６】
【表１】
0006052283.tif 000036
【０２７７】
＜レジストパターンの形成（１）＞
１２インチのシリコンウエハー表面に、スピンコーター（ＣＬＥＡＮ  ＴＲＡＣＫ  ＡＣＴ１２、東京エレクトロン製）を使用して、下層反射防止膜形成用組成物（ＡＲＣ６６、ブルワーサイエンス製）を塗布した後、２０５℃で６０秒間加熱することにより膜厚１０５ｎｍの下層反射防止膜を形成した。この下層反射防止膜上に、上記スピンコーターを使用して上記調製した各フォトレジスト組成物を塗布し、９０℃で６０秒間ＰＢを行った。その後、２３℃で３０秒間冷却し、膜厚９０ｎｍのレジスト膜を形成した。次に、このレジスト膜を、ＡｒＦエキシマレーザー液浸露光装置（ＮＳＲ−Ｓ６１０Ｃ、ＮＩＫＯＮ製）を用い、ＮＡ＝１．３、ダイポール（シグマ０．９７７／０．７８２）の光学条件にて、４０ｎｍラインアンドスペース（１Ｌ１Ｓ）マスクパターンを介して露光した。露光後、９０℃で６０秒間ＰＥＢを行った。その後、アルカリ現像液として２．３８質量％のＴＭＡＨ水溶液を用いてアルカリ現像し、水で洗浄し、乾燥してポジ型のレジストパターンを形成した。このレジストパターン形成の際、ターゲット寸法が４０ｎｍの１対１ラインアンドスペースのマスクを介して形成した線幅が、線幅４０ｎｍの１対１ラインアンドスペースに形成される露光量を最適露光量とした。【０２７８】
＜レジストパターンの形成（２）＞
上記ＴＭＡＨ水溶液の代わりに酢酸ｎ−ブチルを用いて有機溶媒現像し、かつ水での洗浄を行わなかった以外は、上記レジストパターンの形成（１）と同様に操作して、ネガ型のレジストパターンを形成した。【０２７９】
＜評価＞
上記各フォトレジスト組成物も用いて形成したレジストパターンについて、ＬＷＲ性能、解像性、断面形状及び焦点深度を下記方法に従い評価した。その結果を表２に示す。上記レジストパターンの測長には、走査型電子顕微鏡（Ｓ−９３８０、日立ハイテクノロジーズ製）を用いた。なお、表２中の「※」は、各評価における判定基準を示している。【０２８０】
［ＬＷＲ性能］
レジストパターンを、上記走査型電子顕微鏡を用い、パターン上部から観察した。線幅を任意のポイントで計５０点測定し、その測定値の分布から３シグマ値を求め、これをＬＷＲ性能とした。ＬＷＲ性能は、その値が小さいほど良いことを示す。ＬＷＲ性能の値を比較例１の値（判定基準）と比べたとき、１０％以上の向上（ＬＷＲ性能の値が９０％以下）が見られた場合、ＬＷＲ性能は良好「Ａ」と、１０％未満（ＬＷＲ性能の値が９０％超）の場合、不良「Ｂ」と評価した。【０２８１】
［解像性］
上記最適露光量において解像される最小のレジストパターンの寸法を測定し、この測定結果は解像性とした。測定値が小さいほど解像性は良いことを示す。得られた測定値を比較例１の測定値（判定基準）と比べたとき、１０％以上の向上（最小レジストパターン寸法が９０％以下）が見られた場合、解像性は良好「Ａ」と、１０％未満（最小レジストパターン寸法が９０％超）の場合、不良「Ｂ」と評価した。【０２８２】
［断面形状］
上記最適露光量において解像されるレジストパターンの断面形状を観察し、レジストパターンの中間での線幅Ｌｂ及び膜の上部での線幅Ｌａを測定した。このとき、０．９≦Ｌａ／Ｌｂ≦１．１である場合、断面形状は良好「Ａ」と、上記範囲外である場合、不良「Ｂ」と評価した。【０２８３】
［焦点深度］
上記最適露光量において解像されるレジストパターンにおいて、深さ方向にフォーカスを変化させた際の寸法を観測し、ブリッジや残渣が無いままパターン寸法が基準の９０％〜１１０％に入る深さ方向の余裕度を測定し、この測定結果を焦点深度とした。測定値が大きいほど焦点深度は良いことを示す。得られた測定値を比較例１の測定値（判定基準）と比べたとき、１０％以上の向上（焦点深度が１１０％以上）が見られた場合、焦点深度は良好「Ａ」と、１０％未満（焦点深度が１１０％未満）の場合、不良「Ｂ」と評価した。【０２８４】
【表２】
0006052283.tif 000037
【０２８５】
表２の結果から明らかなように、実施例では、いずれもＬＷＲ性能、解像性、断面形状及び焦点深度が良好であったのに対し、比較例では、ＬＷＲ性能、解像性及び焦点深度の各特性が実施例に比べて劣っており、断面形状も不良であった。【０２８６】
＜フォトレジスト組成物（ＩＩ）の調製＞
下記実施例９８〜１４１及び比較例３のフォトレジスト組成物（ＩＩ）の調製に用いた［Ｄ］成分（化合物（Ｓ−１）〜（Ｓ−４３）以外）、［Ｅ］酸拡散制御剤及び［Ｇ］溶媒を以下に示す。【０２８７】
［［Ｄ］成分］
ｄ−１：トリフェニルスルホニウム２−（アダマンタン−１−イル）−１，１−ジフルオロエタン−１−スルホネート【０２８８】
［［Ｅ］酸拡散制御剤］
Ｅ−１：Ｎ−ｔ−ブトキシカルボニル−４−ヒドロキシピペリジン【０２８９】
［［Ｇ］溶媒］
Ｇ−１：酢酸プロピレングリコールモノメチルエーテル
Ｇ−２：シクロヘキサノン【０２９０】
［実施例９８］
［Ａ］重合体としての（Ａ−３）１００質量部、［Ｄ］酸発生剤としての（Ｓ−１）２０質量部、［Ｅ］酸拡散制御剤としての（Ｅ−１）３．６質量部、並びに［Ｇ］溶媒としての（Ｇ−１）４，２８０質量部及び（Ｇ−２）１，８３０質量部を配合してフォトレジスト組成物（Ｊ−５５）を調製した。【０２９１】
［実施例９９〜１４１及び比較例３］
下記表３に示す種類及び配合量の各成分を用いた以外は、実施例９８と同様に操作して、各フォトレジスト組成物を調製した。【０２９２】
【表３】
0006052283.tif 000038
【０２９３】
＜レジストパターンの形成（３）＞
８インチのシリコンウエハー表面にスピンコーター（ＣＬＥＡＮ  ＴＲＡＣＫ  ＡＣＴ８、東京エレクトロン製）を使用して、表３に記載の各フォトレジスト組成物を塗布し、９０℃で６０秒間ＰＢを行った。その後、２３℃で３０秒間冷却し、膜厚５０ｎｍのレジスト膜を形成した。次に、このレジスト膜に、簡易型の電子線描画装置（日立製作所製、型式「ＨＬ８００Ｄ」、出力：５０ＫｅＶ、電流密度：５．０Ａ／ｃｍ２）を用いて電子線を照射した。照射後、１３０℃で６０秒間ＰＥＢを行った。その後、アルカリ現像液として２．３８質量％のＴＭＡＨ水溶液を用いて２３℃で３０秒間現像し、水で洗浄し、乾燥してポジ型のレジストパターンを形成した。【０２９４】
＜評価＞
上記各フォトレジスト組成物を用いて形成したレジストパターンについて、ＬＷＲ性能、解像性及び断面形状を下記方法に従い評価した。その結果を表４に示す。上記レジストパターンの測長には、走査型電子顕微鏡（Ｓ−９３８０、日立ハイテクノロジーズ製）を用いた。なお、表４中の「※」は、各評価における判定基準を示している。【０２９５】
［ＬＷＲ性能］
ＬＷＲ性能の判定基準を比較例３の値とした以外は、上述のＬＷＲ性能の評価と同様の方法で評価を行った。【０２９６】
［解像性］
形成される最小のレジストパターンの寸法を測定し、この測定結果は解像性とした。測定値が小さいほど解像性は良いことを示す。得られた測定値を比較例３の測定値（判定基準）と比べたとき、１０％以上の向上（最小レジストパターン寸法が９０％以下）が見られた場合、解像性は良好「Ａ」と、１０％未満（最小レジストパターン寸法が９０％超）の場合、不良「Ｂ」と評価した。【０２９７】
［断面形状］
形成されるレジストパターンの断面形状を観察し、レジストパターンの中間での線幅Ｌｂ及び膜の上部での線幅Ｌａを測定した。このとき、０．９≦Ｌａ／Ｌｂ≦１．１である場合、断面形状は良好「Ａ」と、上記範囲外である場合、不良「Ｂ」と評価した。【０２９８】
【表４】
0006052283.tif 000039
【０２９９】
表４の結果から明らかなように、実施例では、いずれもＬＷＲ性能、解像性及び断面形状が良好であったのに対し、比較例では、ＬＷＲ性能及び解像性の各特性が実施例に比べて劣っており、断面形状も不良であった。
【産業上の利用可能性】
【０３００】
本発明は、露光部と未露光部とのコントラストを高めてＬＷＲ性能等の特性に優れたレジストパターンを形成可能なフォトレジスト組成物を提供することができる。従って、当該フォトレジスト組成物、このフォトレジスト組成物の原料として好適な当該化合物、及びその製造方法は、パターンの更なる微細化が進む半導体デバイスにおける製造プロセスに好適に使用することができる。